(57)【特許請求の範囲】
【請求項１】
木材用着色クリアコーティングであって、該木材コーティングが、次の層：
（ａ）木材基材に直接接着された、少なくとも１つの結合剤を含む少なくとも１つの未着色クリアコーティング層；
（ｂ）未着色クリアコーティング層（ａ）に直接接着された、少なくとも１つの結合剤ならびに染料および顔料およびこれらの組み合わせからなる群から選択される少なくとも１つの着色剤を含む少なくとも１つの着色クリアコーティング層
を含む、木材用着色クリアコーティング。
【請求項２】
（ａ）が１または２の未着色クリアコーティング層であり、（ｂ）が１つの着色クリアコーティング層である、請求項１に記載の木材用着色クリアコーティング。
【請求項３】
（ｃ）着色クリアコーティング層（ｂ）に接着し、少なくとも１つの結合剤を含む少なくとも１つの未着色クリアコーティング層；
および場合により
（ｄ）未着色クリアコーティング層（ｃ）に接着し、少なくとも１つの結合剤ならびに染料および顔料およびこれらの組み合わせからなる群から選択される少なくとも１つの着色剤を含む少なくとも１つの着色クリアコーティング層
をさらに含む、請求項１または２に記載の木材用着色クリアコーティング。
【請求項４】
木材が未処理であるか、または木材表面の木材細孔中に浸透する染色剤もしくは含浸剤で処理されている、請求項１から３までのいずれか１項に記載の木材用着色クリアコーティング。
【請求項５】
染色剤または含浸剤が、立体障害アミン、ＵＶ吸収剤またはこれらの組み合わせを含む、請求項４に記載の木材用着色クリアコーティング。
【請求項６】
着色クリアコーティング層（ｂ）もしくは最外コーティング層であるコーティング層または両コーティング層がＵＶ吸収剤を含む、請求項１から５までのいずれか１項に記載の木材用着色クリアコーティング。
【請求項７】
ＵＶ吸収剤が、２−（２−ヒドロキシフェニル）−１，３，５−トリアジン、オキサミド、アクリレート、置換および非置換の安息香酸のエステル、２−ヒドロキシベンゾフェノン、２−（２’−ヒドロキシフェニル）ベンゾトリアゾール、透明金属酸化物およびこれらの組み合わせからなる群から選択される、請求項５または６に記載の木材用着色クリアコーティング。
【請求項８】
染料が、ソルベント染料、分散染料、酸性染料、反応染料、塩基性染料、金属錯体染料およびこれらの組み合わせからなる群から選択される、請求項１から７までのいずれか１項に記載の木材用着色クリアコーティング。
【請求項９】
顔料が、Ｃ．Ｉ．ピグメントレッド２３、１０１、１１２、１４４、１４６、１６６、１７７、１７９、１８４、１８５、２０２、２０６、２２１、２５４、２５５、２６４、Ｃ．Ｉ．ピグメントバイオレット１９、２３、３７、Ｃ．Ｉ．ピグメントブルー１５、１５：１、１５：２、１５：３、１５：４、１５：６、１６、６０、Ｃ．Ｉ．ピグメントイエロー１３、１７、３４、４２、７４、８３、９３、１０９、１１０、１２８、１２９、１３９、１８４、Ｃ．Ｉ．ピグメントグリーン７、３６、Ｃ．Ｉ．ピグメントオレンジ４８、７３、ジケト−ピロロ−ピロール顔料、キナクリドン顔料、干渉顔料；ならびにこれらの混合物、結晶組み合わせまたは固溶体である、請求項１から８までのいずれか１項に記載の木材用着色クリアコーティング。
【請求項１０】
木材用着色クリアコーティングを製造するための方法であって、
（ｅ）少なくとも１つの結合剤を含む少なくとも１つの未着色クリアコーティング組成物を木材基材に直接適用し；
（ｆ）少なくとも１つの結合剤ならびに染料および顔料およびこれらの組み合わせからなる群から選択される少なくとも１つの着色剤を含む少なくとも１つの着色クリアコーティング組成物を未着色クリアコーティング層（ｅ）に直接適用し；
場合により
（ｇ）少なくとも１つの結合剤を含む少なくとも１つの未着色クリアコーティング組成物を着色クリアコーティング層（ｆ）に適用し；
そして場合により
（ｈ）少なくとも１つの結合剤ならびに染料および顔料およびこれらの組み合わせからなる群から選択される少なくとも１つの着色剤を含む少なくとも１つの着色クリアコーティング組成物を未着色クリアコーティング層（ｇ）に適用することを含む方法。
【発明の詳細な説明】
【技術分野】
【０００１】
本発明は、（ａ）未着色クリアコーティング層および（ｂ）少なくとも１つの着色クリアコーティング層を含む木材用着色クリアコーティング、ならびにかかる木材用着色クリアコーティングを得るための方法に関する。
【０００２】
木材用着色クリアコーティングは、例えばＷ．Ｓｔｅｎｚｅｌ，Ｋｕｎｓｔｈａｒｚｅ  Ｈｏｅｃｈｓｔ−Ｕｎｔｅｒｓｕｃｈｕｎｇｅｎ  ｕｅｂｅｒ  ｄｅｎ  Ｅｉｎｆｌｕｓｓ  ｖｏｎ  ＵＶ−Ｌｉｃｈｔ  ａｕｆ  ｄｉｅ  Ｂｅｓｔａｅｎｉｄｉｇｋｅｉｔ  ｖｏｎ  Ｈｏｌｚｌａｓｕｒｅｎ  ａｕｆ  Ｄｉｓｐｅｒｓｉｏｎｓｂａｓｉｓ，Ｋａｐｉｔｅｌ  ９，Ｓｏｎｄｅｒｄｒｕｃｋ  ａｕｓ  Ｔｈｅｍｅｎｂａｎｄ  Ｕｍｗｅｌｔｅｉｎｆｕｅｓｓｅ  ａｕｆ  Ｏｂｅｒｆｌａｅｃｈｅｎ，ｅｘｐｅｒｔ  Ｖｅｒｌａｇ，Ｅｈｎｉｎｇｅｎ，１９８９，Ｓ．１４４−１５７；Ｓ．Ｒ．Ｂｌａｃｋｂｕｒｎ，ＢＪ．Ｍｅｌｄｒｕｍ，Ｔｈｅ  ｕｓｅ  ｏｆ  ｆｉｎｅ  ｐａｒｔｉｃｌｅ  ｔｉｔａｎｉｕｍ  ｄｉｏｘｉｄｅ  ｆｏｒ  ＵＶ  ｐｒｏｔｅｃｔｉｏｎ  ｉｎ  ｗｏｏｄ  ｆｉｎｉｓｈｅｓ，Ｆａｒｇ  Ｏｃｈ  Ｌａｃｋ  Ｓｃａｎｄｉｎａｖｉａ  ９，１９９１，Ｓ．１９２−１９６；またはＦ．Ｆｉｎｕｓ，Ｆａｒｂｅ  ｕｎｄ  Ｌａｃｋ（１９７５），８１（７），６０４−６０７など、当該技術分野において公知であるが；本発明と対照的に、木材に接着するコーティング層が、着色クリアコーティング層である。
【０００３】
例えば、本発明の木材用着色クリアコーティングは、増大した色の輝度を示す。さらに、例えば木材用着色クリアコーティングは、増大した明度を示す。特に、木材用着色クリアコーティングは増大した明度および増大した色の輝度を示す。さらに、例えば木材用着色クリアコーティングは、木目の三次元構造の向上されたアクセント付与を示す。
【０００４】
本発明の一実施態様は、木材コーティングが、次の層
（ａ）少なくとも１つの結合剤を含む木材基材に接着する、少なくとも１つの未着色クリアコーティング層；
（ｂ）未着色クリアコーティング層（ａ）に接着し、少なくとも１つの結合剤ならびに、染料および顔料ならびにこれらの混合物からなる群から選択される少なくとも１つの着色剤を含む、少なくとも１つの着色クリアコーティング層
を含む、木材用着色クリアコーティングである。
【０００５】
着色クリアコーティングは、未着色クリアコーティングのように完全に透明かつ無色ではなく、典型的な着色コーティングのように完全に不透明でもないと理解されるべきである。着色クリアコーティングは透明で有色であるか、または半透明で有色である。
【０００６】
好ましくは、未着色クリアコーティング層または未着色クリアコーティング組成物は着色剤を実質的に含まず、最も好ましくは着色剤（例えば顔料または染料）を含まない。
【０００７】
コーティング層は、フィルム形成層と理解される。例えば、コーティング層は、有機結合剤（例えば修飾された天然物質または合成樹脂）ベースであり、これを、木材基材に適用すると、粘着性で実質的に不透水性（非吸収性）の保護用およびおそらくは装飾用フィルムが得られる。従って、例えば、木材基材に接着する未着色クリアコーティング（ａ）は、木材表面の木材の細孔中に浸透しない。例えば、コーティング組成物は、コーティング組成物の質量に対して、少なくとも１５質量％の結合剤、好ましくは少なくとも１６質量％の結合剤、特に少なくとも２０質量％の結合剤を含む。例えば、本明細書に記載のコーティング層は、前記量の結合剤を含むコーティング組成物で作られている。
【０００８】
好ましくは、木材用着色クリアコーティングは、（ａ）１または２つの未着色クリアコーティング層および（ｂ）１つの着色クリアコーティング層を含み、さらに好ましくは、木材用着色クリアコーティングは、層（ａ）および（ｂ）以外の他のコーティング層を含まない。
【０００９】
本発明の好適な実施態様は、
（ｃ）着色クリアコーティング層（ｂ）に接着し、少なくとも１つの結合剤を含む、少なくとも１つの未着色クリアコーティング層；
および場合により
（ｄ）未着色クリアコーティング層（ｃ）に接着し、少なくとも１つの結合剤ならびに染料および顔料およびこれらの組み合わせからなる群から選択される少なくとも１つの着色剤を含む、少なくとも１つの着色クリアコーティング層をさらに含む木材用着色クリアコーティングである。
【００１０】
好ましくは、コーティング層（ａ）は、木材表面に直接隣接し、コーティング層（ｂ）はコーティング層（ａ）に直接隣接し、存在する場合、コーティング層（ｃ）はコーティング層（ｂ）に直接隣接し、コーティング層（ｄ）はコーティング層（ｃ）に直接隣接する。
【００１１】
例えば、コーティング層（ｄ）はトップコーティング層である。すなわち、コーティング層（ｄ）の上面に別のコーティング層はない。
【００１２】
例えば、すべてのコーティング層およびすべてのコーティング組成物は結合剤を含む。
【００１３】
結合剤は原則として、業界で慣習的な任意の結合剤であり、例えばＵｌｌｍａｎ’ｓ  Ｅｎｃｙｃｌｏｐｅｄｉａ  ｏｆ  Ｉｎｄｕｓｔｒｉａｌ  Ｃｈｅｍｉｓｔｒｙ，５ｔｈ  Ｅｄｉｔｉｏｎ，Ｖｏｌ．Ａ１８，ｐｐ．３６８−４２６，ＶＣＨ，Ｗｅｉｎｈｅｉｍ  １９９１に記載のものである。一般的に、これは熱可塑性または熱硬化性樹脂、主に熱硬化性樹脂ベースのフィルム形成結合剤である。その例は、アルキド、アクリル、アクリル系アルキド、ポリエステル、フェノール系、メラミン、エポキシおよびポリウレタン樹脂ならびにこれらの混合物である。
【００１４】
結合剤は、周囲温度硬化性であるか、または熱硬化性結合剤であり；硬化触媒の添加が有利であり得る。結合剤の硬化を促進する好適な触媒は、例えばＵｌｌｍａｎ’ｓ  Ｅｎｃｙｃｌｏｐｅｄｉａ  ｏｆ  Ｉｎｄｕｓｔｒｉａｌ  Ｃｈｅｍｉｓｔｒｙ，Ｖｏｌ．Ａ１８，ｐ．４６９，ＶＣＨ  Ｖｅｒｌａｇｓｇｅｓｅｌｌｓｃｈａｆｔ，Ｗｅｉｎｈｅｉｍ  １９９１に記載されている。
【００１５】
特定の結合剤を含むコーティング組成物の例は、次のとおりである：
１．常温または架橋性アルキド、アクリレート、ポリエステル、エポキシもしくはメラミン樹脂またはかかる樹脂の混合物ベースの塗料（必要に応じて硬化触媒を添加する）；
２．ヒドロキシル含有アクリレート、ポリエステルまたはポリエーテル樹脂および脂肪族または芳香族イソシアネート、イソシアヌレートまたはポリイソシアネートベースの二成分ポリウレタン塗料；
３．ベーク中に脱ブロック化される、ブロック化イソシアネート、イソシアヌレートまたはポリイソシアネートベースの一成分ポリウレタン塗料（必要に応じてメラミン樹脂を添加する）；
４．トリスアルコキシカルボニルトリアジン架橋剤およびヒドロキシル基含有樹脂、例えばアクリレート、ポリエステルまたはポリエーテル樹脂ベースの一成分ポリウレタン塗料；
５．ウレタン構造内に遊離アミノ基を有する脂肪族または芳香族ウレタンアクリレートまたはポリウレタンアクリレートおよびメラミン樹脂またはポリエーテル樹脂ベースの一成分ポリウレタン塗料（必要に応じて硬化触媒を含む）；
６．（ポリ）ケチミンおよび脂肪族もしくは芳香族イソシアネート、イソシアヌレートまたはポリイソシアネートベースの二成分塗料；
７．（ポリ）ケチミンおよび不飽和アクリレート樹脂またはポリアセトアセテート樹脂またはメタクリルアミドグリコール酸メチルエステルベースの二成分塗料；
８．カルボキシルまたはアミノ含有ポリアクリレートおよびポリエポキシドベースの二成分塗料；
９．無水物基を含有するアクリレート樹脂ベースおよびポリヒドロキシまたはポリアミノ成分ベースの二成分塗料；
１０．アクリレート含有無水物およびポリエポキシドベースの二成分塗料；
１１．（ポリ）オキサゾリンおよび無水物基を含有するアクリレート樹脂、または不飽和アクリレート樹脂、あるいは脂肪族もしくは芳香族イソシアネート、イソシアヌレートまたはポリイソシアネートベースの二成分塗料；
１２．不飽和ポリアクリレートおよびポリマロネートベースの二成分塗料；
１３．エーテル化メラミン樹脂と組み合わせた熱可塑性アクリレート樹脂または外部架橋アクリレート樹脂ベースの熱可塑性ポリアクリレート塗料；
１４．シロキサン修飾またはフッ素修飾アクリレート樹脂ベースの塗料系。
【００１６】
例えば、結合剤は、表面コーティング用結合剤、特に、トップコーティング用結合剤である。かかる結合剤の例は、アルキド樹脂、ポリエステル樹脂、アクリル樹脂、エポキシ樹脂、ポリウレタン樹脂、メラミン／ホルムアルデヒド樹脂、尿素／ホルムアルデヒド樹脂、ブロック化イソシアネート樹脂およびこれらの組み合わせ、特にアクリル樹脂、ポリウレタン樹脂、ブロック化イソシアネート樹脂およびこれらの組み合わせ、特にポリウレタン樹脂である。
【００１７】
可能性のある乾燥触媒または硬化触媒は、例えば有機金属化合物、アミン、アミノ含有樹脂および／またはホスフィンである。有機金属化合物の例は、金属カルボン酸塩、特に金属Ｐｂ、Ｍｎ、Ｃｏ、Ｚｎ、ＺｒもしくはＣｕのカルボン酸塩、または金属キレート、特に金属Ａｌ、ＴｉもしくはＺｒのキレート、または有機金属化合物、例えば有機スズ化合物である。
【００１８】
金属カルボン酸塩の例は、Ｐｂ、ＭｎまたはＺｎのステアリン酸塩、Ｃｏ、ＺｎまたはＣｕのオクタン酸塩、ＭｎおよびＣｏのナフテン酸塩または対応するリノール酸塩、樹脂酸塩またはタレートである。
【００１９】
金属キレートの例は、アセチルアセトン、アセチル酢酸エチル、サリチルアルデヒド、サリチルアルドキシム、ｏ−ヒドロキシアセトフェノンまたはトリフルオロアセチル酢酸エチルのアルミニウム、チタンまたはジルコニウムキレート、およびこれらの金属のアルコキシドである。
【００２０】
有機スズ化合物の例は、ジブチルスズオキシド、ジブチルスズジラウレートまたはジブチルスズジオクトエートである。
【００２１】
アミンの例は、特に、第３アミン、例えば、トリブチルアミン、トリエタノールアミン、Ｎ−メチルジエタノールアミン、Ｎ−ジメチルエタノールアミン、Ｎ−エチルモルホリン、Ｎ−メチルモルホリンまたはジアザビシクロオクタン（トリエチレンジアミン）およびこれらの塩である。さらなる例は、第４アンモニウム塩、例えばトリメチルベンジルアンモニウムクロリドである。
【００２２】
アミノ含有樹脂は同時に結合剤であり、硬化触媒である。その例は、アミノ含有アクリレートコポリマーである。
【００２３】
使用される硬化触媒は、ホスフィン、例えば、トリフェニルホスフィンであってもよい。
【００２４】
コーティング組成物は、放射線硬化性コーティング組成物でもあり得る。この場合、結合剤は、本質的にエチレン性不飽和結合を含むモノマーまたはオリゴマー化合物を含み、適用後、化学線により硬化する。すなわち、架橋した高分子量形態に変換される。系がＵＶ硬化性である場合、これは一般的に光開始剤も含む。対応する系は、前記出版物Ｕｌｌｍａｎ’ｓ  Ｅｎｃｙｃｌｏｐｅｄｉａ  ｏｆ  Ｉｎｄｕｓｔｒｉａｌ  Ｃｈｅｍｉｓｔｒｙ，５ｔｈ  Ｅｄｉｔｉｏｎ，Ｖｏｌ．Ａ１８，ｐａｇｅｓ  ４５１−４５３に記載されている。
【００２５】
本発明に従ってコーティングすることができる木材は、表面積が広い木材成形体、例えば木製厚板、ベニヤ板およびチップボードであり、これらは化粧張りし、木彫製品、および例えば家具にするために、接着、釘打ちまたはねじ止めされた木製部品であり得る。例えば、木材はベニヤ合板を包含すると理解される。
【００２６】
あらゆる一般的な種類の木材、例えば、マツ、トウヒ、モミ、オーク、セイヨウトネリコ、ブナ、カエデ、クルミの木、梨の木、チーク、マホガニー、クリ、カバノキ、カラマツ、ハシバミ、ボダイジュ、ヤナギ、ポプラ、ニレ、スコットランドマツ、スズカケノキ、アオギリまたはアスペンを使用することができる。
【００２７】
化粧張りされる木材基材は好適ではなく、特に化粧張りされる木材基材、ベニヤ板またはチップボードはあまり好適ではない。
【００２８】
コーティング層を組成物として、慣習的方法により、例えば刷毛塗り、噴霧、注入、浸漬塗りまたは電気泳動法によって木材基材に適用することができる；Ｕｌｌｍａｎ’ｓ  Ｅｎｃｙｃｌｏｐｅｄｉａ  ｏｆ  Ｉｎｄｕｓｔｒｉａｌ  Ｃｈｅｍｉｓｔｒｙ，５ｔｈ  Ｅｄｉｔｉｏｎ，Ｖｏｌ．Ａ１８，ｐｐ．４９１−５００も参照のこと。
【００２９】
結合剤系に応じて、コーティングを室温で、または加熱することにより硬化させることができる。コーティングを例えば５０〜１５０℃で硬化させることができ、粉末コーティングの場合は、さらに高い温度で硬化させることができる。
【００３０】
コーティング組成物は、結合剤が可溶性である有機溶媒または溶媒混合物を含むことができる。あるいはコーティング組成物は、水溶液または分散液であり得る。ビヒクルは、有機溶媒と水との混合物でもあり得る。コーティング組成物は、ハイソリッド塗料であってもよいし、または無溶媒（例えば粉末コーティング材料）であってもよい。粉末コーティングは、例えば、Ｕｌｌｍａｎ’ｓ  Ｅｎｃｙｃｌｏｐｅｄｉａ  ｏｆ  Ｉｎｄｕｓｔｒｉａｌ  Ｃｈｅｍｉｓｔｒｙ，５ｔｈ  Ｅｄ．，Ａ１８，ｐａｇｅｓ  ４３８−４４４に記載のものである。粉末コーティング材料は、粉末−スラリー（粉末の好ましくは水中分散液）の形態を有していてもよい。
【００３１】
本明細書に記載されるコーティング組成物を、例えば物理的乾燥（例えば室温もしくは最高１００℃までの高温で）によるか、または化学的硬化により硬化させる。化学的硬化の例は、酸化的架橋（例えばアルキドまたはウレタンアルキド樹脂を使用）、（例えばアミド、アミノまたはフェノール樹脂の硬化の）酸触媒による硬化、（例えば、光開始剤により開始されるか（例えばＵＶもしくは電子線硬化）または例えば有機過酸化物により触媒される脂肪族二重結合含有オリゴマーまたはモノマーの）ラジカル硬化、あるいは（例えば一成分もしくは二成分ポリウレタンまたは二成分エポキシド樹脂の）重付加である。
【００３２】
例えば、コーティング層（ａ）はカチオン性ＵＶ硬化コーティング層でない。
【００３３】
粉末コーティング層である着色クリアコーティング層（ｂ）は好適ではない。例えば、着色クリアコーティング層（ｂ）は、水性または溶媒性コーティング層である。例えば、すべてのコーティング層は水性または溶媒性コーティング層である。例えば、本明細書に記載の水性または溶媒性コーティング層は、コーティング組成物の質量に対して最高８５質量％までの溶媒または水を含むコーティング組成物からなる。溶媒性コーティング組成物に適した溶媒は、エステル（例えばブチルアセテート、ブチルグリコールアセテートまたはメトキシプロピルアセテート）、グリコールエーテル、ケトン、脂環式または芳香族炭化水素である。
【００３４】
例えば、コーティング層（ｂ）およびコーティング層（ｄ）（存在する場合）は、染料を含む。
【００３５】
例えば、コーティング層（ｂ）およびコーティング層（ｄ）（存在する場合）は、顔料を含む。
【００３６】
好ましくは、コーティング層、特に着色クリアコーティング層は、２０〜８０μｍ、さらに好ましくは２０〜７０μｍ、最も好ましくは２０〜６０μｍ（乾燥フィルム厚）である。
【００３７】
好適なのは、木材が未処理であるか、または木材表面の木材の細孔中に浸透する染色剤もしくは含浸剤で処理されている木材用着色クリアコーティングである。
【００３８】
染色剤または含浸剤とは、木材の表面の木材の細孔中に浸透し、木材表面上に膜を形成しない、木材表面の木材処理剤または着色剤と理解されるべきである。
【００３９】
好適なのは、結合剤を含まないか、または少量の結合剤、すなわち組成物の質量に対して０〜１５質量％、特に０〜１４質量％の結合剤を含む染色剤または含浸剤組成物である。
【００４０】
染色は、漂白をはじめとする顔料または染料での木材表面の着色であるので、例えば染色剤は、本明細書において概要を記載する顔料または染料を含む。
【００４１】
好ましくは、染色剤組成物の顔料濃度は、溶媒の０．００２〜２０質量％、さらに好ましくは０．０２〜１０質量％、最も好ましくは０．１〜５質量％である。
【００４２】
好ましくは、染色剤組成物の染料濃度は、溶媒の０．０２〜１０質量％、さらに好ましくは０．０５〜５質量％、最も好ましくは０．１〜３質量％である。
【００４３】
含浸は、木材の安定剤での処理であるので、例えば含浸剤は、安定剤（例えば立体障害アミン、ＵＶ吸収剤）を含む。
【００４４】
好適なのは、染色剤または含浸剤が立体障害アミン、ＵＶ吸収剤またはこれらの組み合わせを含み、好ましくは、染色剤または含浸剤が立体障害アミンを含む木材用着色クリアコーティングである。例えば、立体障害アミンは、Ｎ−オキシルまたはＮ−ヒドロキシル立体障害アミンである。
【００４５】
好適なＮ−オキシルおよびＮ−ヒドロキシル立体障害アミンは、ＷＯ−Ａ−０１／１７７３８の２頁、第４段落から２６頁、第２段落に記載されるような立体障害アミン、特に、１−オキシル−２，２，６，６−テトラメチル−４−ヒドロキシピペリジン、１−ヒドロキシ−２，２，６，６−テトラメチル−４−ヒドロキシピペリジン、１−ヒドロキシ−２，２−６−６−テトラメチル−４−アセトキシピペリジニウムシトレート、１−ヒドロキシ−２，２，６，６−テトラメチル−４−ヒドロキシピペリジニウムシトレート、ビス（１−ヒドロキシ−２，２，６，６−テトラメチル−４−ヒドロキシピペリジニウム）シトレートまたはトリス（１−ヒドロキシ−２，２，６，６−テトラメチル−４−ヒドロキシピペリジニウム）シトレートである。
【００４６】
これらの染色剤および含浸剤において、Ｎ−オキシルまたはＮ−ヒドロキシル立体障害アミンを、溶媒の質量に対して０．１〜１０質量％、好ましくは０．２〜５質量％、さらに好ましくは０．２〜２質量％、最も好ましくは０．５〜１．５質量％の量で使用できる。
【００４７】
これらの染色剤および含浸剤において、ＵＶ吸収剤を、溶媒の質量に対して、０．１〜１０質量％、好ましくは０．２〜５質量％、さらに好ましくは０．２〜２質量％、最も好ましくは０．５〜１．５質量％の量で使用することができる。ＵＶ吸収剤は後述のとおりである。
【００４８】
染色剤および含浸剤を、通常、液体組成物として木材表面に適用する。この染色剤または含浸剤組成物は、好ましくは、有機溶媒を含まない水、水を含まない有機溶媒および水と有機溶媒との混合物からなる群から選択される溶媒を含んでもよい。好適な有機溶媒は、脂肪族、芳香族もしくは脂環式炭化水素、アルコール、エステル、ケトンまたは塩素化炭化水素である。水が溶媒として好適である。
【００４９】
木材用染色剤または含浸剤を、慣習的方法を用いて、例えば木材を木材用染色剤または含浸剤の浴中に浸漬することによるか、または塗料刷毛塗り、噴霧もしくはナイフコーティングにより、木材に適用することができる。ここでの暴露時間は、最高数時間までであり、木材用染色剤または含浸剤浴の温度は、一般的に２０℃〜約１１０℃の間であり得る。
処理の完了後、木製物体を一般的に、空気中、室温で乾燥させる。しかし、処理された木材を最高１００℃までの高温で、例えば対流式乾燥キャビネット中で乾燥させることもできる。
【００５０】
好適なのは、着色クリアコーティング層（ｂ）または最外層コーティング層（すなわち、トップコーティング層）であるコーティング層または両コーティング層がＵＶ吸収剤を含む木材用着色クリアコーティングである。
【００５１】
前段落は、着色クリアコーティング層（ｂ）が最外コーティング層、すなわち、トップコーティング層であり、これは従ってＵＶ吸収剤を含む唯一のコーティング層であり得ると理解される。
【００５２】
好ましくは、コーティング層のＵＶ吸収剤濃度は、固体結合剤の０．２〜１０％、さらに好ましくは０．２〜５％、さらにより好ましくは０．３〜２％、最も好ましくは０．５〜１．５質量％である。
【００５３】
例えば、木材用着色クリアコーティング中、トップコーティング層は、立体障害アミンおよびＵＶ吸収剤、特に立体障害アミンを含む。好適な立体障害アミンは、Ｎ−Ｈ、Ｎ−アルキル、Ｎ−アシル、Ｎ−アルコキシ立体障害アミン（Ｎ−アルコキシのアルコキシは、非置換、または少なくとも１つのヒドロキシ基により置換されている）である。
【００５４】
好ましくは、コーティング層の立体障害アミンの濃度は、固体結合剤の質量の０．２〜１０質量％、さらに好ましくは０．２〜５質量％、さらにより好ましくは０．３〜２質量％、最も好ましくは０．５〜１．５質量％である。
【００５５】
好適な立体障害アミンは、ビス（２，２，６，６−テトラメチル−４−ピペリジル）セバケート、ビス（２，２，６，６−テトラメチル−４−ピペリジル）スクシネート，ビス（１，２，２，６，６−ペンタメチル−４−ピペリジル）セバケート、ビス（１−オクチルオキシ−２，２，６，６−テトラメチル−４−ピペリジル）セバケート，ビス（１，２，２，６，６−ペンタメチル−４−ピペリジル）ｎ−ブチル−３，５−ジ−ｔｅｒｔ−ブチル−４−ヒドロキシベンジルマロネート、１−（２−ヒドロキシエチル）−２，２，６，６−テトラメチル−４−ヒドロキシピペリジンおよびコハク酸の縮合物、Ｎ，Ｎ’−ビス（２，２，６，６−テトラメチル−４−ピペリジル）ヘキサメチレンジアミンおよび４−ｔｅｒｔ−オクチルアミノ−２，６−ジクロロ−１，３，５−トリアジンの直鎖または環状縮合物、トリス（２，２，６，６−テトラメチル−４−ピペリジル）ニトリロトリアセテート、テトラキス（２，２，６，６−テトラメチル−４−ピペリジル）−１，２，３，４−ブタンテトラカルボキシレート、１，１’−（１，２−エタンジイル）−ビス（３，３，５，５−テトラメチルピペラジノン）、４−ベンゾイル−２，２，６，６−テトラメチルピペリジン、４−ステアリルオキシ−２，２，６，６−テトラメチルピペリジン、ビス（１，２，２，６，６−ペンタメチルピペリジル）−２−ｎ−ブチル−２−（２−ヒドロキシ−３，５−ジ−ｔｅｒｔ−ブチルベンジル）マロネート、３−ｎ−オクチル−７，７，９，９−テトラメチル−１，３，８−トリアザスピロ［４．５］デカン−２，４−ジオン、ビス（１−オクチルオキシ−２，２，６，６−テトラメチルピペリジル）セバケート、ビス（１−オクチルオキシ−２，２，６，６−テトラメチルピペリジル）スクシネート、Ｎ，Ｎ’−ビス（２，２，６，６−テトラメチル−４−ピペリジル）ヘキサメチレンジアミンおよび４−モルホリノ−２，６−ジクロロ−１，３，５−トリアジンの直鎖または環状縮合物、２−クロロ−４，６−ビス（４−ｎ−ブチルアミノ−２，２，６，６−テトラメチルピペリジル）−１，３，５−トリアジンおよび１，２−ビス（３−アミノプロピルアミノ）エタンの縮合物、２−クロロ−４，６−ジ−（４−ｎ−ブチルアミノ−１，２，２，６，６−ペンタメチルピペリジル）−１，３，５−トリアジンおよび１，２−ビス（３−アミノプロピルアミノ）エタンの縮合物、８−アセチル−３−ドデシル−７，７，９，９−テトラメチル−１，３，８−トリアザスピロ［４．５］デカン−２，４−ジオン、３−ドデシル−１−（２，２，６，６−テトラメチル−４−ピペリジル）ピロリジン−２，５−ジオン、３−ドデシル−１−（１，２，２，６，６−ペンタメチル−４−ピペリジル）ピロリジン−２，５−ジオン、４−ヘキサデシルオキシ−および４−ステアリルオキシ−２，２，６，６−テトラメチルピペリジンの混合物、Ｎ，Ｎ’−ビス（２，２，６，６−テトラメチル−４−ピペリジル）ヘキサメチレンジアミンおよび４−シクロヘキシルアミノ−２，６−ジクロロ−１，３，５−トリアジンの縮合物、１，２−ビス（３−アミノプロピルアミノ）エタンおよび２，４，６−トリクロロ−１，３，５−トリアジンならびに４−ブチルアミノ−２，２，６，６−テトラメチルピペリジンの縮合物（ＣＡＳ  Ｒｅｇ．Ｎｏ．［１３６５０４−９６−６］）；１，６−ヘキサンジアミンおよび２，４，６−トリクロロ−１，３，５−トリアジンならびにＮ，Ｎ−ジブチルアミンおよび４−ブチルアミノ−２，２，６，６−テトラメチルピペリジンの縮合物（ＣＡＳ  Ｒｅｇ．Ｎｏ．［１９２２６８−６４−７］）；Ｎ−（２，２，６，６−テトラメチル−４−ピペリジル）−ｎ−ドデシルスクシンイミド、Ｎ−（１，２，２，６，６−ペンタメチル−４−ピペリジル）−ｎ−ドデシルスクシンイミド、２−ウンデシル−７，７，９，９−テトラメチル−１−オキサ−３，８−ジアザ−４−オキソ−スピロ［４，５］デカン、７，７，９，９−テトラメチル−２−シクロウンデシル−１−オキサ−３，８−ジアザ−４−オキソスピロ−［４，５］デカンおよびエピクロロヒドリンの反応生成物、１，１−ビス（１，２，２，６，６−ペンタメチル−４−ピペリジルオキシカルボニル）−２−（４−メトキシフェニル）エテン、Ｎ，Ｎ’−ビス−ホルミル−Ｎ，Ｎ’−ビス（２，２，６，６−テトラメチル−４−ピペリジル）ヘキサメチレンジアミン、４−メトキシメチレンマロン酸の１，２，２，６，６−ペンタメチル−４−ヒドロキシピペリジンとのジエステル、ポリ［メチルプロピル−３−オキシ−４−（２，２，６，６−テトラメチル−４−ピペリジル）］シロキサン、無水マレイン酸−α−オレフィンコポリマーの２，２，６，６−テトラメチル−４−アミノピペリジンまたは１，２，２，６，６−ペンタメチル−４−アミノピペリジンとの反応生成物、２，４−ビス［Ｎ−（１−シクロヘキシルオキシ−２，２，６，６−テトラメチルピペリジン−４−イル）−Ｎ−ブチルアミノ］−６−（２−ヒドロキシエチル）アミノ−１，３，５−トリアジン、１−（２−ヒドロキシ−２−メチルプロポキシ）−４−オクタデカノイルオキシ−２，２，６，６−テトラメチルピペリジン、５−（２−エチルヘキサノイル）−オキシメチル−３，３，５−トリメチル−２−モルホリノン、Ｓａｎｄｕｖｏｒ（Ｃｌａｒｉａｎｔ；ＣＡＳ  Ｒｅｇ．Ｎｏ．１０６９１７−３１−１］、５−（２−エチルヘキサノイル）オキシメチル−３，３，５−トリメチル−２−モルホリノン、２，４−ビス−［（１−シクロヘキシルオキシ−２，２，６，６−ピペリジン−４−ブチルアミノ）−６−クロロ−ｓ−トリアジンのＮ，Ｎ’−ビス（３−アミノプロピル）エチレンジアミン）との反応生成物、１，３，５−トリス（Ｎ−シクロヘキシル−Ｎ−（２，２，６，６−テトラメチルピペラジン−３−オン−４−イル）アミノ）−ｓ−トリアジン、１，３，５−トリス（Ｎ−シクロヘキシル−Ｎ−（１，２，２，６，６−ペンタメチルピペラジン−３−オン−４−イル）−アミノ）−ｓ−トリアジンである。
【００５６】
例えば、木材用着色クリアコーティングは、２−（２−ヒドロキシフェニル）−１，３，５−トリアジン、オキサミド、アクリレート、置換および非置換の安息香酸のエステル、２−ヒドロキシベンゾフェノン、２−（２’−ヒドロキシフェニル）ベンゾトリアゾール、透明金属酸化物およびこれらの組み合わせ、好ましくは２−（２−ヒドロキシフェニル）−１，３，５−トリアジン、２−ヒドロキシベンゾフェノン、２−（２’−ヒドロキシフェニル）ベンゾトリアゾールおよびこれらの組み合わせからなる群から選択されるＵＶ吸収剤、最も好ましくは２−（２−ヒドロキシフェニル）−１，３，５−トリアジンを含む。
【００５７】
好ましくは、コーティング層は、２つのＵＶ吸収剤、例えば２−（２−ヒドロキシフェニル）−１，３，５−トリアジンまたは２−（２’−ヒドロキシフェニル）ベンゾトリアゾールと別のＵＶ吸収剤とを、特に、４：１から１：４の質量比で含む。
【００５８】
好ましくは、透明金属酸化物は、二酸化チタン、酸化亜鉛、酸化セリウムまたは酸化鉄である。主な粒子サイズは、１〜１００ｎｍ、好ましくは５〜５０ｎｍ、最も好ましくは５〜３０ｎｍで変化し得る。
【００５９】
２−（２’−ヒドロキシフェニル）ベンゾトリアゾールは、例えば、２−（２’−ヒドロキシ−５’−メチルフェニル）−ベンゾトリアゾール、２−（３’，５’−ジ−ｔｅｒｔ−ブチル−２’−ヒドロキシフェニル）ベンゾトリアゾール、２−（５’−ｔｅｒｔ−ブチル−２’−ヒドロキシフェニル）ベンゾトリアゾール、２−（２’−ヒドロキシ−５’−（１，１，３，３−テトラメチルブチル）フェニル）ベンゾトリアゾール、２−（３’，５’−ジ−ｔｅｒｔ−ブチル−２’−ヒドロキシフェニル）−５−クロロ−ベンゾトリアゾール、２−（３’−ｔｅｒｔ−ブチル−２’−ヒドロキシ−５’−メチルフェニル）−５−クロロ−ベンゾトリアゾール、２−（３’−ｓｅｃ−ブチル−５’−ｔｅｒｔ−ブチル−２’−ヒドロキシフェニル）ベンゾトリアゾール、２−（２’−ヒドロキシ−４’−オクチルオキシフェニル）ベンゾトリアゾール、２−（３’，５’−ジ−ｔｅｒｔ−アミル−２’−ヒドロキシフェニル）ベンゾトリアゾール、２−（３’，５’−ビス−（α，α−ジメチルベンジル）−２’−ヒドロキシフェニル）ベンゾトリアゾール、２−（３’−ｔｅｒｔ−ブチル−２’−ヒドロキシ−５’−（２−オクチルオキシカルボニルエチル）フェニル）−５−クロロ−ベンゾトリアゾール、２−（３’−ｔｅｒｔ−ブチル−５’−［２−（２−エチルヘキシル−オキシ）−カルボニルエチル］−２’−ヒドロキシフェニル）−５−クロロ−ベンゾトリアゾール、２−（３’−ｔｅｒｔ−ブチル−２’−ヒドロキシ−５’−（２−メトキシカルボニルエチル）フェニル）−５−クロロ−ベンゾトリアゾール、２−（３’−ｔｅｒｔ−ブチル−２’−ヒドロキシ−５’−（２−メトキシカルボニルエチル）フェニル）ベンゾトリアゾール、２−（３’−ｔｅｒｔ−ブチル−２’−ヒドロキシ−５’−（２−オクチルオキシカルボニルエチル）フェニル）ベンゾトリアゾール、２−（３’−ｔｅｒｔ−ブチル−５’−［２−（２−エチルヘキシルオキシ）カルボニルエチル］−２’−ヒドロキシ−フェニル）ベンゾトリアゾール、２−（３’−ドデシル−２’−ヒドロキシ−５’−メチルフェニル）ベンゾトリアゾール、２−（３’−ｔｅｒｔ−ブチル−２’−ヒドロキシ−５’−（２−イソオクチルオキシカルボニルエチル）フェニルベンゾトリアゾール、２，２’−メチレン−ビス［４−（１，１，３，３−テトラメチルブチル）−６−ベンゾトリアゾール−２−イルフェノール］；２−［３’−ｔｅｒｔ−ブチル−５’−（２−メトキシカルボニルエチル）−２’−ヒドロキシフェニル］−２Ｈ−ベンゾトリアゾールのポリエチレングリコール３００とのエステル交換生成物；［Ｒ−ＣＨ2ＣＨ2−ＣＯＯ−ＣＨ2ＣＨ2］2−（式中、Ｒ＝３’−ｔｅｒｔ−ブチル−４’−ヒドロキシ−５’−２Ｈ−ベンゾトリアゾ−ル−２−イルフェニル）、２−［２’−ヒドロキシ−３’−（α，α−ジメチルベンジル）−５’−（１，１，３，３−テトラメチルブチル）−フェニル］−ベンゾトリアゾール；２−［２’−ヒドロキシ−３’−（１，１，３，３−テトラメチルブチル）−５’−（α，α−ジメチルベンジル）−フェニル］ベンゾトリアゾールである。
２−（２’−ヒドロキシフェニル）ベンゾトリアゾールは、ＧＢ−Ａ−２３１９０３５の２頁、最後から２番目の段落から１７頁、最終段落までに記載のようなものであってもよい。
【００６０】
２−ヒドロキシベンゾフェノンは、例えば、４−ヒドロキシ、４−メトキシ、４−オクチルオキシ、４−デシルオキシ、４−ドデシルオキシ、４−ベンジルオキシ、２−ヒドロキシ−４−オクチルオキシ、４，２’，４’−トリヒドロキシおよび２’−ヒドロキシ−４，４’−ジメトキシ誘導体である。
【００６１】
置換および非置換の安息香酸のエステルは、例えば、４−ｔｅｒｔ−ブチル−フェニルサリチレート、フェニルサリチレート、オクチルフェニルサリチレート、ジベンゾイルレゾルシノール、ビス（４−ｔｅｒｔ−ブチルベンゾイル）レゾルシノール、ベンゾイルレゾルシノール、２，４−ジ−ｔｅｒｔ−ブチルフェニル３，５−ジ−ｔｅｒｔ−ブチル−４−ヒドロキシベンゾエート、ヘキサデシル３，５−ジ−ｔｅｒｔ−ブチル−４−ヒドロキシベンゾエート、オクタデシル３，５−ジ−ｔｅｒｔ−ブチル−４−ヒドロキシベンゾエート、２−メチル−４，６−ジ−ｔｅｒｔ−ブチルフェニル３，５−ジ−ｔｅｒｔ−ブチル−４−ヒドロキシベンゾエートである。
【００６２】
アクリレートは、例えば、エチルα−シアノ−β，β−ジフェニルアクリレート、イソオクチルα−シアノ−β，β−ジフェニルアクリレート、メチルα−カルボメトキシシンナメート、メチルα−シアノ−β−メチル−ｐ−メトキシシンナメート、ブチルα−シアノ−β−メチル−ｐ−メトキシ−シンナメート、メチルα−カルボメトキシ−ｐ−メトキシシンナメート、Ｎ−（β−カルボメトキシ−β−シアノビニル）−２−メチルインドリン、ネオペンチルテトラ（α−シアノ−β，β−ジ−フェニルアクリレートである。
【００６３】
オキサミドは、例えば、４，４’−ジオクチルオキシオキサニリド、２，２’−ジエトキシオキサニリド、２，２’−ジオクチルオキシ−５，５’−ジ−ｔｅｒｔ−ブトキサニリド、２，２’−ジドデシルオキシ−５，５’−ジ−ｔｅｒｔ−ブトキサニリド、２−エトキシ−２’−エチルオキサニリド、Ｎ，Ｎ’−ビス（３−ジメチルアミノプロピル）オキサミド、２−エトキシ−５−ｔｅｒｔ−ブチル−２’−エトキサニリドおよびその２−エトキシ−２’−エチル−５，４’−ジ−ｔｅｒｔ−ブトキサニリドとの混合物、ｏ−およびｐ−メトキシ−二置換オキサニリドの混合物ならびにｏ−およびｐ−エトキシ−二置換オキサニリドの混合物である。
【００６４】
例えば、２−（２−ヒドロキシフェニル）−１，３，５−トリアジンＵＶ吸収剤は、式（Ｉ）、（ＩＩ）、（ＩＩＩ）、（ＩＶ）、（Ｖ）または（Ｖｌ）、好ましくは式（Ｉ）、（ＩＩ）または（ＩＩＩ）
【化１】
0005506662.tif 000002
［式中、
ＸおよびＹは、独立して、フェニル、ナフチル、ピレニル、フェナントレニルもしくはフルオランテニル、または１〜６個の炭素原子を有する１〜３個のアルキル、ハロゲン、ヒドロキシもしくは１〜６個の炭素原子を有するアルコキシもしくはこれらの混合物により置換された前記フェニル、前記ナフチル、前記ピレニル、前記フェナントレニルまたは前記フルオランテニルであるか；あるいは独立してＺ1またはＺ2であり；
Ｘ、Ｘ’、ＹおよびＹ’は同一または異なって、ＸおよびＹについて定義したとおりであり；
Ｒ1は、水素、１〜２４個の炭素原子を有する直鎖または分岐鎖アルキル、５〜１２個の炭素原子を有するシクロアルキル、７〜１５個の炭素原子を有するフェニルアルキル、ハロゲン、−ＳＲ3、−ＳＯＲ3または−ＳＯ2Ｒ3；または１〜３個のハロゲン、−Ｒ4、−ＯＲ5、−Ｎ（Ｒ5）2、−ＣＯＲ5、−ＣＯＯＲ5、−ＯＣＯＲ5、−ＣＮ、−ＮＯ2、−ＳＲ5、−ＳＯＲ5、−ＳＯ2Ｒ5もしくは−Ｐ（Ｏ）（ＯＲ5）2、モルホリニル、ピペリジニル、２，２，６，６−テトラメチルピペリジニル、ピペラジニルもしくはＮ−メチルピペリジニル基またはこれらの組み合わせにより置換された前記アルキル、前記シクロアルキルまたは前記フェニルアルキル；あるいは１〜４個のフェニレン、−Ｏ−、−ＮＲ5−、−ＣＯＮＲ5−、−ＣＯＯ−、−ＯＣＯ−もしくは−ＣＯ基またはこれらの組み合わせにより中断されている前記アルキルもしくは前記シクロアルキル；または前述の基の組み合わせにより置換され、かつ中断されている前記アルキルもしくは前記シクロアルキルであり；
Ｒ1、Ｒ1’およびＲ1"は同一または異なって、Ｒ1について定義したとおりであり；
Ｒ2は、水素、１〜２４個の炭素原子を有する直鎖もしくは分岐鎖アルキルまたは５〜１２個の炭素原子を有するシクロアルキル；あるいは１〜４個のハロゲン、エポキシ、グリシジルオキシ、フリルオキシ、−Ｒ4、−ＯＲ5、−Ｎ（Ｒ5）2、−ＣＯＮ（Ｒ5）2、−ＣＯＲ5、−ＣＯＯＲ5、−ＯＣＯＲ5、−ＯＣＯＣ（Ｒ5）＝Ｃ（Ｒ5）2、−Ｃ（Ｒ5）＝ＣＣＯＯＲ5、−ＣＮ、−ＮＣＯ、または
【化２】
0005506662.tif 000003
またはそれらの組み合わせにより置換された前記アルキルもしくは前記シクロアルキル；または１〜４個のエポキシ、−Ｏ−、−ＮＲ5−、−ＣＯＮＲ5−、−ＣＯＯ−、−ＯＣＯ−、−ＣＯ−、−Ｃ（Ｒ5）＝Ｃ（Ｒ5）ＣＯＯ−、−ＯＣＯＣ（Ｒ5）＝Ｃ（Ｒ5）−、−Ｃ（Ｒ5）＝Ｃ（Ｒ5）−、フェニレンもしくはフェニレン−Ｇ−フェニレン（ここで、Ｇは、−Ｏ−、−Ｓ−、−ＳＯ2−、−ＣＨ2−もしくは−Ｃ（ＣＨ3）2−またはこれらの組み合わせである）により中断されている前記アルキルもしくは前記シクロアルキル、あるいは前述の基の組み合わせにより置換され、かつ中断されている前記アルキルもしくは前記シクロアルキルであるか；あるいはＲ2は、−ＳＯ2Ｒ3または−ＣＯＲ6であり；
Ｒ2、Ｒ2’およびＲ2"は同一または異なって、Ｒ2について定義したとおりであり；
Ｒ3は、１〜２０個の炭素原子を有するアルキル、３〜１８個の炭素原子を有するアルケニル、５〜１２個の炭素原子を有するシクロアルキル、７〜１５個の炭素原子を有するフェニルアルキル、６〜１０個の炭素原子を有するアリールまたは１〜４個の炭素原子を有する１もしくは２個のアルキルにより置換された前記アリールであり；
Ｒ4は、６〜１０個の炭素原子を有するアリールまたは１〜３個のハロゲン、１〜８個の炭素原子を有するアルキル、１〜８個の炭素原子を有するアルコキシまたはこれらの組み合わせにより置換されている前記アリール；５〜１２個の炭素原子を有するシクロアルキル；７〜１５個の炭素原子を有するフェニルアルキルまたはフェニル環上で、１〜３個のハロゲン、１〜８個の炭素原子を有するアルキル、１〜８個の炭素原子を有するアルコキシもしくはこれらの組み合わせにより置換された前記フェニルアルキル；あるいは２〜１８個の炭素原子を有する直鎖または分岐鎖アルケニルであり；
Ｒ5は、Ｒ4について定義したとおりであるか；またはＲ5も水素または１〜２４個の炭素原子を有する直鎖または分岐鎖アルキル、２〜２４個の炭素原子を有するアルケニルであるか；またはＲ5は式
【化３】
0005506662.tif 000004
の基であり
Ｔは、水素、オキシル、ヒドロキシル、−ＯＴ1、１〜２４個の炭素原子を有するアルキル、１〜３個のヒドロキシにより置換された前記アルキル；ベンジルまたは２〜１８個の炭素原子を有するアルカノイルであり；
Ｔ1は、１〜２４個の炭素原子を有するアルキル、５〜１２個の炭素原子を有するシクロアルキル、２〜２４個の炭素原子を有するアルケニル、５〜１２個の炭素原子を有するシクロアルケニル、７〜１５個の炭素原子を有するフェニルアルキル、７〜１２個の炭素原子を有する飽和または不飽和二環式または三環式炭化水素の基または６〜１０個の炭素原子を有するアリールまたは１〜４個の炭素原子を有する１〜３個のアルキルにより置換された前記アリールであり；
Ｒ6は、１〜１８個の炭素原子を有する直鎖もしくは分岐鎖アルキル、２〜１２個の炭素原子を有する直鎖もしくは分岐鎖アルケニル、フェノキシ、１〜１２個の炭素原子を有するアルキルアミノ、６〜１２個の炭素原子を有するアリールアミノ、−Ｒ7ＣＯＯＨまたは−ＮＨ−Ｒ8−ＮＣＯであり；
Ｒ7は、２〜１４個の炭素原子を有するアルキレンまたはフェニレンであり；
Ｒ8は、２〜２４個の炭素原子を有するアルキレン、フェニレン、トリレン、ジフェニルメタンまたは基
【化４】
0005506662.tif 000005
であり；
ｔは０〜９であり；
Ｌは、１〜１２個の炭素原子を有する直鎖または分岐鎖アルキレン、５〜１２個の炭素原子を有するシクロアルキレンまたはシクロヘキシレンもしくはフェニレンにより置換または中断されているアルキレンであるか；あるいはＬは、ベンジリデンであるか；あるいはＬは、−Ｓ−、−Ｓ−Ｓ−、−Ｓ−Ｅ−Ｓ−、−ＳＯ−、−ＳＯ2−、−ＳＯ−Ｅ−ＳＯ−、−ＳＯ2−Ｅ−ＳＯ2−、−ＣＨ2−ＮＨ−Ｅ−ＮＨ−ＣＨ2−または
【化５】
0005506662.tif 000006
であり；
Ｅは、２〜１２個の炭素原子を有するアルキレン、５〜１２個の炭素原子を有するシクロアルキレンまたは５〜１２個の炭素原子を有するシクロアルキレンにより中断されているか、または５〜１２個の炭素原子を有するシクロアルキレンが末端にあるアルキレンであり；
ｎは、２、３または４であり；
ｎが２である場合；Ｑは、２〜１６個の炭素原子を有する直鎖または分岐鎖アルキレン；または１〜３個のヒドロキシ基により置換されている前記アルキレン；または１〜３個の−ＣＨ＝ＣＨ−もしくは−Ｏ−により中断されている前記アルキレン；または前述の基の組み合わせにより置換され、かつ中断されている前記アルキレンであるか；あるいはＱは、  キシリレンまたは基−ＣＯＮＨ−Ｒ8−ＮＨＣＯ−、−ＣＨ2ＣＨ（ＯＨ）ＣＨ2Ｏ−Ｒ9−ＯＣＨ2ＣＨ（ＯＨ）ＣＨ2−、−ＣＯ−Ｒ10−ＣＯ−、もしくは−（ＣＨ2）m−ＣＯＯ−Ｒ11−ＯＯＣ−（ＣＨ2）m−（式中、ｍは１〜３である）であるか；またはＱは
【化６】
0005506662.tif 000007
であり；
Ｒ9は、２〜５０個の炭素原子を有するアルキレン；あるいは１〜１０個の−Ｏ−、フェニレンまたは−フェニレン−Ｇ−フェニレン基（式中、Ｇは、−Ｏ−、−Ｓ−、−ＳＯ2−、−ＣＨ2−もしくは−Ｃ（ＣＨ3）2−である）により中断された前記アルキレンであり；
Ｒ10は、２〜１０個の炭素原子を有するアルキレン、または１〜４個の−Ｏ−、−Ｓ−もしくは−ＣＨ＝ＣＨ−により中断された前記アルキレンであるか；あるいはＲ10は、６〜１２個の炭素原子を有するアリーレンであり；
Ｒ11は、２〜２０個の炭素原子を有するアルキレンまたは１〜８個の−Ｏ−により中断された前記アルキレンであり；ｎが３である場合、Ｑは、−［（ＣＨ2）mＣＯＯ］3−Ｒ12基（式中、ｍは１〜３であり、Ｒ12は、３〜１２個の炭素原子を有するアルカントリイルである）であり；
ｎが４である場合、Ｑは、−［（ＣＨ2）mＣＯＯ］4−Ｒ13基（式中、ｍは、１〜３であり、Ｒ13は、４〜１２個の炭素原子を有するアルカンテトライル）であり；
Ｚ1は、式
【化７】
0005506662.tif 000008
の基であり；
Ｚ2は、式
【化８】
0005506662.tif 000009
［式中、ｒ1およびｒ2は、互いに独立して０または１であり；
Ｒ14、Ｒ15、Ｒ16、Ｒ17、Ｒ18、Ｒ19、Ｒ20、Ｒ21、Ｒ22およびＲ23は、互いに独立して、水素、ヒドロキシ、シアノ、１〜２０個の炭素原子を有するアルキル、１〜２０個の炭素原子を有するアルコキシ、７〜１５個の炭素原子を有するフェニルアルキル、５〜１２個の炭素原子を有するシクロアルキル、５〜１２個の炭素原子を有するシクロアルコキシ、ハロゲン、１〜５個の炭素原子を有するハロアルキル、スルホ、カルボキシ、２〜１２個の炭素原子を有するアシルアミノ、２〜１２個の炭素原子を有するアシルオキシ、２〜１２個の炭素原子を有するアルコキシカルボニルまたはアミノカルボニルであるか；あるいはＲ17およびＲ18またはＲ22およびＲ23は、これらが結合しているフェニル基と一緒になって、１〜３個の−Ｏ−または−ＮＲ5−により中断された環状基である］の基である］の化合物である。
【００６５】
例えば、アルキルまたはアルキレンは、前記アルキルまたは前記アルキレンが１以上の基（例えばフェニレン、−Ｏ−、−ＮＲ5−、−ＣＯＮＲ5−、−ＣＯＯ−、−ＯＣＯ−、−ＣＯ−、エポキシ、−Ｃ（Ｒ5）＝Ｃ（Ｒ5）ＣＯＯ−、−ＯＣＯＣ（Ｒ5）＝Ｃ（Ｒ5）−、−Ｃ（Ｒ5）＝Ｃ（Ｒ5）−もしくはフェニレン−Ｇ−フェニレン基）により中断されている場合、少なくとも２個の炭素原子を含む。
【００６６】
化合物において、ある記号（例えばＲ2’またはＲ2"）が２回以上（例えば２回）あるならば、この記号は異なる基であってもよいし、同じ基であってもよい。
【００６７】
この定義において、アルキルという用語は、炭素原子の所定の範囲内で、例えば、メチル、エチル、プロピル、イソプロピル、ｎ−ブチル、ｓｅｃ−ブチル、イソブチル、ｔｅｒｔ−ブチル、２−エチルブチル、ｎ−ペンチル、イソペンチル、１−メチルペンチル、１，３−ジメチルブチル、ｎ−ヘキシル、１−メチルヘキシル、ｎ−ヘプチル、２−メチルヘプチル、１，１，３，３−テトラメチルブチル、１−メチルヘプチル、３−メチルヘプチル、ｎ−オクチル、２−エチルヘキシル、１，１，３−トリメチルヘキシル、１，１，３，３−テトラメチルペンチル、ノニル、デシル、ウンデシル、１−メチルウンデシルまたはドデシルを含む。
【００６８】
アルケニルの例は、所定の炭素原子の範囲内で、ビニル、アリル、１−メチルエテニル、ならびにブテニル、ペンテニル、ヘキセニル、ヘプテニル、オクテニル、ノネニル、デセニル、ウンデセニルおよびドデセニルの分岐および非分岐異性体である。アルケニルという用語はまた、共役であっても、非共役であってもよい１以上の二重結合を有する残基を含んでもよく、例えば１個の二重結合を含んでもよい。
【００６９】
アルキレンの例は、エチレン、プロピレン、ブチレン、ペンチレン、ヘキシレン、ヘプチレン、オクチレン、ノニレン、デシレン、ウンデシレンおよびドデシレンの所定の炭素原子の範囲内の分岐および非分岐異性体である。
【００７０】
シクロアルキルのいくつかの例は、シクロペンチル、シクロヘキシル、メチルシクロペンチル、ジメチルシクロペンチルおよびメチルシクロヘキシルである。
【００７１】
シクロアルキレンのいくつかの例は、シクロペンチレン、シクロヘキシレン（例えば１，４−シクロヘキシレン）、メチルシクロペンチレン、ジメチルシクロペンチレンおよびメチルシクロヘキシレンである。
【００７２】
シクロアルケニルのいくつかの例は、シクロペンテニル、シクロヘキセニル、メチルシクロペンテニル、ジメチルシクロペンテニルおよびメチルシクロヘキセニルである。シクロアルケニルは、共役であっても、非共役であってもよい１以上の二重結合を含んでもよく、例えば１つの二重結合を含んでもよい。
【００７３】
アリールは例えばフェニルである。
【００７４】
アリーレンは、例えばフェニレン、特にｏ−、ｍ−またはｐ−フェニレンである。
【００７５】
フェニレンの例は、ｏ−、ｍ−およびｐ−フェニレンである。
【００７６】
フェニルアルキルは、例えばベンジルまたはα，α−ジメチルベンジルである。
【００７７】
アルコキシという用語は、所定の範囲内の炭素原子数で、例えばメトキシおよびエトキシならびにプロポキシ、ブトキシ、ペンチルオキシ、ヘキシルオキシ、ヘプチルオキシおよびオクチルオキシの分岐および非分岐異性体を含み得る。
【００７８】
定義において、アルカノイルという用語は、その所定の炭素原子の範囲内で、例えばエタノイル、プロパノイルならびにブタノイル、ペンタノイル、ヘキサノイル、ヘプタノイル、オクタノイル、ノナノイル、デカノイル、ウンデカノイルおよびドデカノイルの分岐および非分岐異性体を含み得る。
【００７９】
ハロゲンという用語は、塩素、臭素およびヨウ素を含み；例えば、ハロゲンは塩素である。
【００８０】
例えば、７〜１２個の炭素原子を有する飽和または不飽和二環式または三環式炭化水素の基はデカリンである。
【００８１】
好ましくは、２−（２−ヒドロキシフェニル）−１，３，５−トリアジンＵＶ吸収剤は、式（Ｉ）、（ＩＩ）または（ＩＩＩ）
［式中、
ＸおよびＹは、独立して、フェニル、１〜６個の炭素原子を有する１〜３個のアルキル、ヒドロキシもしくは１〜６個の炭素原子を有するアルコキシまたはこれらの混合物により置換された前記フェニルであるか；あるいは独立してＺ1またはＺ2であり；
Ｒ1は水素であり；
Ｒ1’およびＲ1"は、Ｒ1について定義したとおりであり；
Ｒ2は、水素、１〜２４個の炭素原子を有する直鎖または分岐鎖アルキル；または１〜４個の−Ｒ4、−ＯＲ5、−Ｎ（Ｒ5）2、−ＣＯＮ（Ｒ5）2、−ＣＯＲ5、−ＣＯＯＲ5、−ＯＣＯＲ5、−ＯＣＯＣ（Ｒ5）＝Ｃ（Ｒ5）2、−Ｃ（Ｒ5）＝ＣＣＯＯＲ5、もしくはこれらの組み合わせにより置換された前記アルキル；または１〜４個の−Ｏ−、−ＮＲ5−、−ＣＯＮＲ5−、−ＣＯＯ−、−ＯＣＯ−、−ＣＯ−、−Ｃ（Ｒ5）＝Ｃ（Ｒ5）ＣＯＯ−、−ＯＣＯＣ（Ｒ5）＝Ｃ（Ｒ5）−、−Ｃ（Ｒ5）＝Ｃ（Ｒ5）−、またはこれらの組み合わせにより中断された前記アルキル、あるいは前述の基の組み合わせにより置換され、かつ中断された前記アルキルであるか；あるいはＲ2は、−ＣＯＲ6であり；
Ｒ2、Ｒ2’およびＲ2"は同一または異なって、Ｒ2について定義したとおりであり；
Ｒ4は、２〜１８個の炭素原子を有する直鎖または分岐鎖アルケニルであり；
Ｒ5は、Ｒ4について定義したとおりであるか；またはＲ5はまた、水素または１〜２４個の炭素原子を有する直鎖もしくは分岐鎖アルキル、２〜２４個の炭素原子を有するアルケニルであり；
Ｒ6は、１〜１８個の炭素原子を有する直鎖または分岐鎖アルキル、２〜１２個の炭素原子を有する直鎖または分岐鎖アルケニル、１〜１２個の炭素原子を有するアルキルアミノであり；
Ｚ1は、式
【化９】
0005506662.tif 000010
の基であり；
Ｚ2は、式
【化１０】
0005506662.tif 000011
［式中、ｒ1およびｒ2は、互いに独立して０または１であり；
Ｒ14、Ｒ15、Ｒ16、Ｒ17、Ｒ18、Ｒ19、Ｒ20、Ｒ21、Ｒ22およびＲ23は、互いに独立して、水素、ヒドロキシ、１〜２０個の炭素原子を有するアルキル、１〜２０個の炭素原子を有するアルコキシ、カルボキシ、２〜１２個の炭素原子を有するアシルアミノ、２〜１２個の炭素原子を有するアシルオキシ、２〜１２個の炭素原子を有するアルコキシカルボニルまたはアミノカルボニルである］の基である］の化合物である。
【００８２】
さらに好ましくは、２−（２−ヒドロキシフェニル）−１，３，５−トリアジンＵＶ吸収剤は、式（Ｉ）、（ＩＩ）または（ＩＩＩ）、特に式（Ｉ）または（ＩＩＩ）
［式中、
ＸおよびＹは、独立して、フェニル、または１個の炭素原子を有する１〜２個のアルキル、ヒドロキシもしくは１〜６個の炭素原子を有するアルコキシまたはこれらの混合物により置換された前記フェニルであるか；あるいは独立してＺ1またはＺ2であり；
Ｒ1は、水素であり；
Ｒ1’およびＲ1"は、Ｒ1について定義したとおりであり
Ｒ2は、水素、１〜１５個の炭素原子を有する直鎖または分岐鎖アルキル；または１または２個の−Ｒ4、−ＯＲ5、−ＣＯＯＲ5、−ＯＣＯＲ5、−ＯＣＯＣ（Ｒ5）＝Ｃ（Ｒ5）2、−Ｃ（Ｒ5）＝ＣＣＯＯＲ5、もしくはこれらの組み合わせにより置換された前記アルキル；または１または２個の−Ｏ−、−ＣＯＯ−、−ＯＣＯ−もしくはこれらの組み合わせにより中断された前記アルキル、あるいは前述の基の組み合わせにより置換され、かつ中断された前記アルキルであるか；あるいはＲ2は、−ＣＯＲ6であり；
Ｒ2、Ｒ2’およびＲ2"は同一または異なって、Ｒ2について定義したとおりであり；
Ｒ4は、２〜３個の炭素原子を有する直鎖または分岐鎖アルケニルであり；
Ｒ5は、Ｒ4について定義したとおりであるか；またはＲ5はまた、水素もしくは１〜１５個の炭素原子を有する直鎖または分岐鎖アルキル、２〜３個の炭素原子を有するアルケニルであり；
Ｒ6は、１から１５個の炭素原子を有する直鎖または分岐鎖アルキル、２〜３個の炭素原子を有する直鎖または分岐鎖アルケニルであり；
Ｚ1は、式
【化１１】
0005506662.tif 000012
の基であり、
Ｚ2は、式
【化１２】
0005506662.tif 000013
［式中、ｒ1およびｒ2は１であり；
Ｒ14、Ｒ15、Ｒ16、Ｒ17、Ｒ18、Ｒ19、Ｒ20、Ｒ21、Ｒ22およびＲ23は水素である］の基である］の化合物である。
【００８３】
さらにより好ましくは、２−（２−ヒドロキシフェニル）−１，３，５−トリアジンＵＶ吸収剤は、式（Ｉ）、（ＩＩ）または（ＩＩＩ）、特に式（Ｉ）または（ＩＩＩ）、特に式（ＩＩＩ）
［式中、
ＸおよびＹは、独立して、フェニル、または１個の炭素原子を有する１〜２個のアルキル、ヒドロキシもしくは１〜６個の炭素原子を有するアルコキシもしくはこれらの混合物により置換された前記フェニルであるか；あるいは独立してＺ1またはＺ2であり；
Ｒ1、Ｒ1’およびＲ1"は水素であり；
Ｒ2は、水素、１〜１５個の炭素原子を有する直鎖もしくは分岐鎖アルキル；または１または２個の−ＯＲ5，−ＣＯＯＲ5、−ＯＣＯＲ5、−ＯＣＯＣ（Ｒ5）＝Ｃ（Ｒ5）2、もしくはこれらの組み合わせにより置換された前記アルキル；または１個の−Ｏ−、−ＣＯＯ−もしく−ＯＣＯ−により中断された前記アルキル、または前述の基の組み合わせにより置換され、かつ中断された前記アルキルであるか；あるいはＲ2は−ＣＯＲ6であり；
Ｒ2、Ｒ2’およびＲ2"は同一または異なって、Ｒ2について定義したとおりであり；
Ｒ5は、水素または１から１５個の炭素原子を有する直鎖もしくは分岐鎖アルキル、２〜３個の炭素原子を有するアルケニルであり；
Ｒ6は、２〜３個の炭素原子を有する直鎖もしくは分岐鎖アルケニルであり；
Ｚ1は、式
【化１３】
0005506662.tif 000014
の基であり；
Ｚ2は、式
【化１４】
0005506662.tif 000015
［式中、
ｒ1およびｒ2は１であり；
Ｒ14、Ｒ15、Ｒ16、Ｒ17、Ｒ18、Ｒ19、Ｒ20、Ｒ21、Ｒ22およびＲ23は水素である］の基である］の化合物である。
【００８４】
例えば、２−（２−ヒドロキシフェニル）−１，３，５−トリアジンＵＶ吸収剤（ａ）は、式（ＩＩＩ）
［式中、
Ｒ1、Ｒ1’およびＲ1"は、水素であり；
Ｒ2は、水素、１〜１５個の炭素原子を有する直鎖または分岐鎖アルキル；または１個の−ＯＲ5、−ＣＯＯＲ5、−ＯＣＯＲ5により置換された前記アルキル、または１個の−Ｏ−、−ＣＯＯ−もしくは−ＯＣＯ−により中断された前記アルキルであり；
Ｒ2、Ｒ2’およびＲ2"は同一または異なって、Ｒ2について定義したとおりであり；
Ｒ5は、水素または１から１５個の炭素原子を有する直鎖または分岐鎖アルキル、２〜３個の炭素原子を有するアルケニルであり；そして
Ｒ6は、２〜３個の炭素原子を有する直鎖または分岐鎖アルケニルである］で示されるものである。
【００８５】
例えば、２−（２−ヒドロキシフェニル）−１，３，５−トリアジンＵＶ吸収剤（ａ）は、式（ＩＩＩ）
［式中、
Ｒ1、Ｒ1’およびＲ1"は、水素であり；
Ｒ2は、水素または１個のＣＯＯＲ5により置換された１〜８個の炭素原子を有する直鎖または分岐鎖アルキルであり；
Ｒ2、Ｒ2’およびＲ2"は同一または異なって、Ｒ2について定義したとおりであり；
Ｒ5は、１〜１２個の炭素原子を有する直鎖または分岐鎖アルキルである］で示されるものである。
【００８６】
好適な２−（２−ヒドロキシフェニル）−１，３，５−トリアジンＵＶ吸収剤の例は次のとおりである：
【化１５】
0005506662.tif 000016
【００８７】
【化１６】
0005506662.tif 000017
【００８８】
ＨＰＴ−８は、１）、２）および３）に定義する置換基を有する化合物の混合物である：
１）Ｇ1＝Ｇ2＝ＣＨ（ＣＨ3）−ＣＯＯ−Ｃ8Ｈ17イソミックス、Ｇ3＝Ｇ4＝Ｈ；
２）Ｇ1＝Ｇ2＝Ｇ3＝ＣＨ（ＣＨ3）−ＣＯＯ−Ｃ8Ｈ17イソミックス、Ｇ4＝Ｈ；
３）Ｇ1＝Ｇ2＝Ｇ3＝Ｇ4＝ＣＨ（ＣＨ3）−ＣＯＯ−Ｃ8Ｈ17イソミックス；
【化１７】
0005506662.tif 000018
【００８９】
【化１８】
0005506662.tif 000019
【００９０】
ＨＰＴ−１７  ２，４，６−トリス（２−ヒドロキシ−４−オクチルオキシフェニル）−１，３，５−トリアジン、
ＨＰＴ−１８  ２−（２，４−ジヒドロキシフェニル）−４，６−ビス（２，４−ジメチルフェニル）−１，３，５−トリアジン、
ＨＰＴ−１９  ２，４−ビス（２−ヒドロキシ−４−プロピルオキシフェニル）−６−（２，４−ジメチルフェニル）−１，３，５−トリアジン、
ＨＰＴ−２０  ２−（２−ヒドロキシ−４−オクチルオキシフェニル）−４，６−ビス（４−メチルフェニル）−１，３，５−トリアジン、
ＨＰＴ−２１  ２−（２−ヒドロキシ−４−ドデシルオキシフェニル）−４，６−ビス（２，４−ジメチルフェニル）−１，３，５−トリアジン、
ＨＰＴ−２２  ２−（２−ヒドロキシ−４−トリデシルオキシフェニル）−４，６−ビス（２，４−ジメチルフェニル）−１，３，５−トリアジン、
ＨＰＴ−２３  ２−［２−ヒドロキシ−４−（２−ヒドロキシ−３−ブチルオキシプロポキシ）フェニル］−４，６−ビス（２，４−ジメチル）−１，３，５−トリアジン、
ＨＰＴ−２４  ２−［２−ヒドロキシ−４−（２−ヒドロキシ−３−オクチルオキシプロピルオキシ）フェニル］−４，６−ビス（２，４−ジメチル）−１，３，５−トリアジン、
ＨＰＴ−２５  ２−［２−ヒドロキシ−４−（２−ヒドロキシ−３−ドデシルオキシプロポキシ）フェニル］−４，６−ビス（２，４−ジメチルフェニル）−１，３，５−トリアジン、
ＨＰＴ−２６  ２−（２−ヒドロキシ−４−ヘキシルオキシ）フェニル−４，６−ジフェニル−１，３，５−トリアジン、
ＨＰＴ−２７  ２−（２−ヒドロキシ−４−メトキシフェニル）−４，６−ジフェニル−１，３，５−トリアジン、
ＨＰＴ−２８  ２，４，６−トリス［２−ヒドロキシ−４−（３−ブトキシ−２−ヒドロキシプロポキシ）フェニル］−１，３，５−トリアジン、
ＨＰＴ−２９  ２−（２−ヒドロキシフェニル）−４−（４−メトキシフェニル）−６−フェニル−１，３，５−トリアジン、
ＨＰＴ−３０  ２，４−ビス（４−［２−エチルヘキシルオキシ］−２−ヒドロキシフェニル）−６−（４−メトキシフェニル）−１，３，５−トリアジン。
【００９１】
最も好適な２−（２−ヒドロキシフェニル）−１，３，５−トリアジンＵＶ吸収剤は、ＨＰＴ−１〜ＨＰＴ−８、特にＨＰＴ−８である。
【００９２】
２以上の異なる２−（２−ヒドロキシフェニル）−１，３，５−トリアジンＵＶ吸収剤の混合物を使用できる。例えば、２つの異なる２−（２−ヒドロキシフェニル）−１，３，５−トリアジンＵＶ吸収剤の混合物。好適な混合物は、ＨＰＴ−１およびＨＰＴ−２；ＨＰＴ−２およびＨＰＴ−６；ＨＰＴ−２およびＨＰＴ３；ＨＰＴ−２およびＨＰＴ−４；ＨＰＴ−２およびＨＰＴ−５；ＨＰＴ−１およびＨＰＴ−７；ＨＰＴ−１およびＨＰＴ−７；ＨＰＴ−３およびＨＰＴ−７；ＨＰＴ−４およびＨＰＴ−７；ＨＰＴ−５およびＨＰＴ−７；ＨＰＴ−６およびＨＰＴ−７；ＨＰＴ−１およびＨＰＴ−８；ＨＰＴ−３およびＨＰＴ−８；ＨＰＴ−４およびＨＰＴ−８；ＨＰＴ−５およびＨＰＴ−８；ＨＰＴ−６およびＨＰＴ−８である。混合物中の２つの異なる２−（２−ヒドロキシフェニル）−１，３，５−トリアジンＵＶ吸収剤の比は、例えば、４：１〜１：４、好ましくは３：１〜１：３、さらにより好適には２．５：１〜１：２．５（質量に対する）である。
【００９３】
有機ＵＶ吸収剤（例えば２−（２−ヒドロキシフェニル）−１，３，５−トリアジン、オキサミド、アクリレート、置換および非置換の安息香酸のエステル、２−ヒドロキシベンゾフェノン、２−（２’−ヒドロキシフェニル）ベンゾトリアゾール）をそれ自体で用いることができるか、または有機ＵＶ吸収剤を含む濃縮水性ポリマー分散液として用いることができる。このような有機ＵＶ吸収剤を含む濃縮水性ポリマー分散液は、例えばＷＯ−Ａ−０５／０２３８７８に記載のものであってよく、ＷＯ−Ａ−０５／０２３８７８に記載のようにして得ることができる。有機ＵＶ吸収剤を含むこれらの濃縮水性ポリマー分散液の選好は、生成物自体について本明細書に記載のものと同じであり得る。有機ＵＶ吸収剤を含むこのような濃縮水性ポリマー分散液は、水性コーティングに特に適している。
【００９４】
前記ＵＶ吸収剤は主に市販されている。例えば、２−（２−ヒドロキシフェニル）−１，３，５−トリアジンＵＶ吸収剤およびその出発物質を当該技術分野において公知の方法により製造することができる。例えば、２−（２−ヒドロキシフェニル）−１，３，５−トリアジンＵＶ吸収剤を、ハロトリアジンの対応する芳香族化合物およびフェノールへフリーデル・クラフツ付加することにより、ＥＰ−Ａ−４３４６０８もしくはその最初に言及されている刊行物の１つに記載の方法の１つと同様にして、またはＨ．ＢｒｕｎｅｔｔｉおよびＣＥ．Ｌｕｅｔｈｉによる出版物、ＨｅＩｖ．Ｃｈｉｍ．Ａｃｔａ  ５５，１５６６（１９７２）に記載の方法の１つと同様にして製造する；米国特許第５７２６３１０号、第６０５７４４４号、第６２２５４６８号、およびＥＰ−Ａ−９４１９８９、ＷＯ００／２９３９２も参照のこと。この手順に続いて公知の方法に従ったさらなる反応をおこなうことができ；このような反応および方法は、例えばＥＰ−Ａ−４３４６０８に記載されている。ヒドロキシフェニルトリアジンＵＶ吸収剤は、例えばＧＢ−Ａ−９７５９６６、ＥＰ−Ａ−４３４６０８、ＵＳ−４６１９９５６、ＵＳ−５２９８０６７、ＥＰ−Ａ−５３０１３５、ＥＰ−Ａ−５２０９３８、ＥＰ−Ａ−５３１２５８、ＵＳ−５５５６９７３、ＵＳ−５９５９００８、ＵＳ−６１８４３７５、ＵＳ−６１１７９９７；例えばＵＳ−５９９８１１６、ＵＳ−６２５５４８３、ＵＳ−６０６０５４３に記載されている。
【００９５】
染色剤、含浸剤、着色クリアコーティング層またはトップコーティング層中のＵＶ吸収剤は、すでに概要を記載したものと同様であり得る。
【００９６】
例えば、木材用着色クリアコーティングは、ソルベント染料、分散染料、酸性染料、反応染料、塩基性染料、金属錯体染料およびこれらの組み合わせからなる群から選択される染料、好ましくはソルベント染料および酸性染料およびこれらの組み合わせからなる群から選択される染料を含む。組み合わせは、同じかまたは異なる染料の種類、好ましくは同じ染料の種類から選択される少なくとも２つの染料であると理解される。
【００９７】
染料は、ＷＯ−Ａ−０１／８５８５７の３３頁、第３段落から５１頁、第３段落までに記載のものと同様であってもよい。染料の他の例は、Ｃ．Ｉ．アシッドイエロー２２０およびＣ．Ｉ．アシッドブラック５２である。
【００９８】
好ましくは、着色クリアコーティングの染料濃度は、固体結合剤の０．０２〜５％、さらに好ましくは０．１〜１％、最も好ましくは０．２〜０．８質量％である。
【００９９】
例えば、顔料は黒および白をはじめとする任意の色のものであってよい。一般的に、顔料は、有機顔料および無機顔料からなる群から選択される顔料または顔料の混合物である。
【０１００】
有機顔料は、顔料を使用する業界、例えばコーティング業界で一般的に使用される色：すなわち、黒、青、赤、緑、オレンジおよび黄色を生じさせるものであってよい。
【０１０１】
有機顔料は、例えば、多環式、アゾ、および金属錯体顔料を含む。さらに詳細には、有機顔料は、例えば、モノアゾ、ジスアゾ、β−ナフトール、ナフトールＡＳ、レーキアゾ、ベンズイミダゾロン、アゾ縮合、金属錯体アゾ、アゾメチン、イソインドリノン、イソインドリン、金属錯体、例えばフタロシアニン、キナクリドン、ペリレン、ペリノン、インディゴ、チオインディゴ、アントラキノン、インダントロン、アントラピリミジン、フラバントロン、ピラントロン、アンタントロン、ジオキサジン、トリアリールカルボニウム、キノフタロン、ジケトピロロピロール、ニトロ、キノリン、イソビオラントロン、プテリジンおよび塩基性染料錯体顔料を含む。顔料は、固溶体顔料であってもよい。顔料の混合物も用いることができる。顔料の結晶組み合わせの混合物を用いることができる。好適な顔料は、ベンズイミダゾロン、イソインドリノン、イソインドリン、金属錯体、例えばフタロシアニン、キナクリドン、ペリレン、アントラキノン、インダントロンおよびジケトピロロピロールからなる群から選択される。これらの有機顔料すべてについてのさらなる詳細については、Ｉｎｄｕｓｔｒｉａｌ  Ｏｒｇａｎｉｃ  Ｐｉｇｍｅｎｔｓ，Ｗ．Ｈｅｒｂｓｔ，Ｋ．Ｈｕｎｇｅｒ，２nd  ｅｄｉｔｉｏｎ，ＶＣＨ  Ｖｅｒｌａｇｓｇｅｓｅｌｌｓｃｈａｆｔ，Ｗｅｉｎｈｅｉｍ，１９９７が参照される。
【０１０２】
無機顔料としては、とりわけ、酸化チタン顔料、酸化鉄および水酸化鉄顔料、酸化クロム顔料、スピネル型焼結顔料、クロム酸鉛顔料、カーボンブラックおよびプルシアンブルーが挙げられる。
【０１０３】
フレーク顔料、有機小板および干渉顔料を除く本明細書に記載の顔料は、例えば、５〜２０００ｎｍ、好ましくは１０〜１０００ｎｍのサイズである。フレーク顔料、有機小板および干渉顔料は、例えば、５〜１５０μｍの平均粒子サイズおよび０．１〜２μｍの厚さを有する。
【０１０４】
フレーク顔料、特に干渉フレーク顔料、例えば金属フレーク顔料が好適である。
【０１０５】
特に好適な顔料は、Ｓｏｃｉｅｔｙ  ｏｆ  Ｄｙｅｒｓ  ａｎｄ  ＣｏｌｏｕｒｉｓｔｓおよびＡｍｅｒｉｃａｎ  Ａｓｓｏｃｉａｔｉｏｎ  ｏｆ  Ｔｅｘｔｉｌｅ  Ｃｈｅｍｉｓｔｓ  ａｎｄ  Ｃｏｌｏｒｉｓｔｓ編集のカラーインデックス（Ｃ．Ｉ．）に記載のものである。
【０１０６】
このような顔料は、主に市販されている。あるいは、このような顔料を当該技術分野において公知の方法に従って製造することができる。
例えば、顔料は、Ｃ．Ｉ．ピグメントレッド２３、１０１、１１２、１４４、１４６、１６６、１７７、１７９、１８４、１８５、２０２、２０６、２２１、２５４、２５５、２６４、Ｃ．Ｉ．ピグメントバイオレット１９、２３、３７、Ｃ．Ｉ．ピグメントブルー１５、１５：１、１５：２、１５：３、１５：４、１５：６、１６、６０、Ｃ．Ｉ．ピグメントイエロー１３、１７、３４、４２、７４、８３、９３、１０９、１１０、１２８、１２９、１３９、１８４、Ｃ．Ｉ．ピグメントグリーン７、３６、Ｃ．Ｉ．ピグメントオレンジ４８、７３、ジケト−ピロロ−ピロール顔料、キナクリドン顔料；ならびにこれらの混合物、結晶組み合わせおよび固溶体、最も好ましくはＣ．Ｉ．ピグメントレッド１０１、１７７、１７９、２０２、２５４、２６４、Ｃ．Ｉ．ピグメントバイオレット１９、２３、３７、Ｃ．Ｉ．ピグメントブルー１５、１５：１、１５：２、１５：３、１５：４、１５：６、１６、６０、Ｃ．Ｉ．ピグメントイエロー４２、１０９、１１０、１２９、１８４、Ｃ．Ｉ．ピグメントグリーン７、３６、Ｃ．Ｉ．ピグメントオレンジ４８、７３、ジケト−ピロロ−ピロール顔料、キナクリドン顔料；ならびにこれらの混合物または固溶体、特にＣ．Ｉ．ピグメントレッド１０１、１７７、１７９、２０２、２５４、２６４、Ｃ．Ｉ．ピグメントバイオレット１９、２３、３７、Ｃ．Ｉ．ピグメントブルー１５、１５：１、１５：２、１５：３、１５：４、１５：６、１６、６０、Ｃ．Ｉ．ピグメントイエロー４２、１０９、１１０、１２９、１８４、Ｃ．Ｉ．ピグメントグリーン７、３６、Ｃ．Ｉ．ピグメントオレンジ４８、７３またはこれらの混合物からなる群から選択される。
【０１０７】
これらの顔料の顔料混合物および固溶体は、２以上のジケト−ピロロ−ピロール顔料、２以上のキナクリドン顔料および２以上のキナクリドン／ジケト−ピロロ−ピロール顔料の結晶混合物などの混合物および固溶体を含むと理解されるべきである。
【０１０８】
他の好適な顔料は、干渉フレーク顔料（例えば、ＴｉＯ2もしくはＦｅ2Ｏ3などの透明金属酸化物でコーティングされたマイカ）または有機小板（すなわち、小板形態の２，９−ジクロロキナクリドンなどのカラーフロップを有する顔料）である。
【０１０９】
他の好適な顔料は、干渉顔料、すなわち、金属酸化物でコーティングされた、透明な小板様基材ベースの顔料である。
【０１１０】
好適な小板形状の基材は透明である。その例は、マイカ（黒雲母、バーミキュライト、絹雲母、白雲母、フロゴパイト、フルオロフロゴパイト、カオリナイトもしくは関連物質）、または合成マイカ、例えば合成フルオロフロゴパイト、塩基性炭酸鉛、フレーク状硫酸バリウム、ＳｉＯ2、Ａｌ2Ｏ3、ＴｉＯ2、ガラス、ＺｎＯ、ＺｒＯ2、ＳｎＯ2およびＢｉＯＣｌフレークである。
【０１１１】
透明な小板様基材は、好ましくは低い屈折率を有する。
特に好適な基材は、天然、または合成マイカ、ＳｉＯ2フレーク、Ａｌ2Ｏ3フレーク、およびガラスフレークである。
【０１１２】
好適な干渉顔料は、低屈折率を有する透明な小板様基材のほかに、（ａ）高い屈折率を有する金属酸化物、または高い屈折率を有する金属酸化物の混合物を含む。
【０１１３】
高い屈折率を有する好適な金属酸化物の例は、ＴｉＯ2、ＺｒＯ2、Ｆｅ2Ｏ3、Ｆｅ3Ｏ4、Ｃｒ2Ｏ3またはＺｎＯであり、ＴｉＯ2が特に好適である。
【０１１４】
表示された順序で、湿式化学法によりコーティングされた、低屈折率を有する小板様金属酸化物ベースの顔料が特に好適である：ＴｉＯ2、（ＳｎＯ2）ＴｉＯ2（基材：低屈折率を有する金属酸化物；層：（ＳｎＯ2）ＴｉＯ2、好ましくはルチル修飾において）、Ｆｅ2Ｏ3、Ｆｅ3Ｏ4、ＴｉＦｅ2Ｏ5、Ｃｒ2Ｏ3、ＺｒＯ2、Ｓｎ（Ｓｂ）Ｏ2、ＢｉＯＣｌ、Ａｌ2Ｏ3、Ｆｅ2Ｏ3・ＴｉＯ2（基材：低屈折率を有する金属酸化物；Ｆｅ2Ｏ3およびＴｉＯ2の混合層）、ＴｉＯ2／Ｆｅ2Ｏ3（基材：低屈折率を有する金属酸化物；第１層：ＴｉＯ2；第２層：Ｆｅ2Ｏ3）、ＴｉＯ2／ベルリンブルー、ＴｉＯ2／Ｃｒ2Ｏ3、またはＴｉＯ2／ＦｅＴｉＯ3。一般に、層ａ）の厚さは、１〜１０００ｎｍ、好ましくは１〜３００ｎｍの範囲である。
【０１１５】
別の特に好適な実施形態において、干渉顔料は、少なくとも３つの高屈折率層および低屈折率層が交互になった層、例えば、ＴｉＯ2／ＳｉＯ2／ＴｉＯ2、（ＳｎＯ2）ＴｉＯ2／ＳｉＯ2／ＴｉＯ2、ＴｉＯ2／ＳｉＯ2／ＴｉＯ2／ＳｉＯ2／ＴｉＯ2またはＴｉＯ2／ＳｉＯ2／Ｆｅ2Ｏ3を含む。好ましくは、層構造は次のとおりである：
（Ａ）屈折率＞１．６５を有するコーティング、
（Ｂ）屈折率≦１．６５を有するコーティング、
（Ｃ）屈折率＞１．６５を有するコーティング、および
（Ｄ）場合により外側保護層。
【０１１６】
層（Ａ）の厚さは、１０〜５５０ｎｍ、好ましくは１５〜４００ｎｍであり、特に、２０〜３５０ｎｍである。層（Ｂ）の厚さは、１０〜１０００ｎｍ、好ましくは２０〜８００ｎｍであり、特に、３０〜６００ｎｍである。層（Ｃ）の厚さは、１０〜５５０ｎｍ、好ましくは１５〜４００ｎｍであり、特に、２０〜３５０ｎｍである。
【０１１７】
層（Ａ）の特に好適な物質は、金属酸化物、または金属酸化物混合物、例えばＴｉＯ2、Ｆｅ2Ｏ3、ＴｉＦｅ2Ｏ5、Ｆｅ3Ｏ4、ＢｉＯＣｌ、ＣｏＯ、Ｃｏ3Ｏ4、Ｃｒ2Ｏ3、ＶＯ2、Ｖ2Ｏ3、Ｓｎ（Ｓｂ）Ｏ2、ＳｎＯ2、ＺｒＯ2、チタン酸鉄、酸化鉄水和物、亜酸化チタン（２から＜４までの酸化状態を有する還元チタン種）、バナジウム酸ビスマス、アルミン酸コバルト、ならびにこれらの化合物の互いとの混合物または他の金属酸化物との混合物または混合相である。
【０１１８】
層（Ｂ）の特に好適な物質は、金属酸化物または対応する水和酸化物、例えばＳｉＯ2、ＭｇＦ2、Ａｌ2Ｏ3、ＡｌＯＯＨ、Ｂ2Ｏ3またはこれらの混合物、好ましくはＳｉＯ2である。
【０１１９】
層（Ｃ）の特に好適な物質は、無色または有色金属酸化物、例えばＴｉＯ2、Ｆｅ2Ｏ3、ＴｉＦｅ2Ｏ5、Ｆｅ3Ｏ4、ＢｉＯＣｌ、ＣｏＯ、Ｃｏ3Ｏ4、Ｃｒ2Ｏ3、ＶＯ2、Ｖ2Ｏ3、Ｓｎ（Ｓｂ）Ｏ2、ＳｎＯ2、ＺｒＯ2、チタン酸鉄、酸化鉄水和物、亜酸化チタン（２から＜４までの酸化状態を有する還元チタン種）、バナジウム酸ビスマス、アルミン酸コバルト、ならびにこれらの化合物の互いとの混合物または他の金属酸化物との混合物または混合相である。
【０１２０】
吸収性物質または非吸収性物質の中間層が、層（Ａ）、（Ｂ）、（Ｃ）および（Ｄ）間に存在し得る。この中間層の厚さは、１〜５０ｎｍ、好ましくは１から４０ｎｍであり、特に、１〜３０ｎｍである。このような中間層は、例えば、ＳｎＯ2から構成され得る。少量のＳｎＯ2を添加することにより、ルチル構造を形成させることが可能である（例えば、ＷＯ９３／０８２３７参照）。
【０１２１】
この実施形態において、好適な干渉顔料は次の層構造を有する。
【０１２２】
【表１】
0005506662.tif 000020
【０１２３】
表中、ＳＵＢは、低屈折率を有する透明な小板様基材、例えば天然、または合成マイカ、ＳｉＯ2フレーク、Ａｌ2Ｏ3フレーク、およびガラスフレークである。
【０１２４】
耐候性および光安定性を向上させるために、干渉顔料に、利用分野に応じて、表面処理（保護層）を施すことができる。有用な表面処理は、例えば、ＤＥ−Ａ−２２１５１９１、ＤＥ−Ａ−３１５１３５４、ＤＥ−Ａ−３２３５０１７、ＤＥ−Ａ−３３３４５９８、ＤＥ−Ａ−４０３０７２７、ＥＰ−Ａ−６４９８８６、ＷＯ９７／２９０５９、ＷＯ９９／５７２０４、およびＵＳ−Ａ−５，７５９，２５５に記載されている。前記表面処理は、顔料の取り扱い、特に様々な適用媒体中への組み入れを促進することもできる。
【０１２５】
他の好適な顔料は、小板様有機顔料、例えばキナクリドン、フタロシアニン、フルオロルビン、レッドペリレンまたはジケトピロロピロールである。ＰＣＴ／ＥＰ２００７／０６１６５７が参照され、この特許においては、カラーフロップを示す小板形態の２，９−ジクロロキナクリドンが記載されている。
【０１２６】
好ましくは、着色クリアコーティングの顔料濃度は、固体結合剤の０．００２〜１０％、さらに好ましくは０．０２〜５％、さらにより好ましくは０．１〜３％、最も好ましくは０．１〜２．５質量％である。
【０１２７】
コーティング層、特に着色クリアコーティング層またはトップコーティング層はさらなる添加剤を含むことができ、この添加剤は、フェノール系およびアミン系酸化防止剤、ホスファイト、ホスホナイト、ベンゾフラノン、金属ステアリン酸塩、金属酸化物、有機リン化合物、ヒドロキシルアミン、難燃剤およびこれらの混合物からなる群から選択することができる。
【０１２８】
このようなさらなる添加剤は、例えば次のものである。
【０１２９】
１．酸化防止剤
１．１．アルキル化モノフェノール、例えば２，６−ジ−ｔｅｒｔ−ブチル−４−メチルフェノール、２−ｔｅｒｔ−ブチル−４，６−ジ−メチルフェノール、２，６−ジ−ｔｅｒｔ−ブチル−４−エチルフェノール、２，６−ジ−ｔｅｒｔ−ブチル−４−ｎ−ブチルフェノール、２，６−ジ−ｔｅｒｔ−ブチル−４−イソブチルフェノール、２，６−ジシクロペンチル−４−メチルフェノール、２−（α−メチルシクロヘキシル）−４，６−ジメチル−フェノール、２，６−ジオクタデシル−４−メチルフェノール、２，４，６−トリシクロヘキシルフェノール、２，６−ジ−ｔｅｒｔ−ブチル−４−メトキシメチルフェノール、側鎖において直線状であるか、または分岐しているノニルフェノール、例えば、２，６−ジ−ノニル−４−メチルフェノール、２，４−ジメチル−６−（１’−メチルウンデク−１’−イル）フェノール、２，４−ジメチル−６−（１’−メチルヘプタデク−１’−イル）フェノール、２，４−ジメチル−６−（１’−メチルトリデク−１’−イル）フェノールおよびこれらの混合物。
【０１３０】
１．２．アルキルチオメチルフェノール、例えば２，４−ジオクチルチオメチル−６−ｔｅｒｔ−ブチルフェノール、２，４−ジオクチル−チオメチル−６−メチルフェノール、２，４−ジオクチルチオメチル−６−エチルフェノール、２，６−ジ−ドデシルチオメチル−４−ノニルフェノール。
【０１３１】
１．３．ヒドロキノンおよびアルキル化ヒドロキノン、例えば２，６−ジ−ｔｅｒｔ−ブチル−４−メトキシ−フェノール、２，５−ジ−ｔｅｒｔ−ブチルヒドロキノン、２，５−ジ−ｔｅｒｔ−アミルヒドロキノン、２，６−ジフェニル−４−オクタデシルオキシフェノール、２，６−ジ−ｔｅｒｔ−ブチルヒドロキノン、２，５−ジ−ｔｅｒｔ−ブチル−４−ヒドロキシアニソール、３，５−ジ−ｔｅｒｔ−ブチル−４−ヒドロキシアニソール、３，５−ジ−ｔｅｒｔ−ブチル−４−ヒドロキシフェニルステアレート、ビス（３，５−ジ−ｔｅｒｔ−ブチル−４−ヒドロキシフェニル）アジペート。
【０１３２】
１．４．トコフェロール、例えばα−トコフェロール、β−トコフェロール、γ−トコフェロール、δ−トコフェロールおよびこれらの混合物（ビタミンＥ）。
【０１３３】
１．５．ヒドロキシル化チオジフェニルエーテル、例えば２，２’−チオビス（６−ｔｅｒｔ−ブチル−４−メチルフェノール）、２，２’−チオビス（４−オクチルフェノール）、４，４’−チオビス（６−ｔｅｒｔ−ブチル−３−メチルフェノール）、４，４’−チオビス（６−ｔｅｒｔ−ブチル−２−メチルフェノール）、４，４’−チオビス（３，６−ジ−ｓｅｃ−アミルフェノール）、４，４’−ビス（２，６−ジメチル−４−ヒドロキシフェニル）−ジスルフィド。
【０１３４】
１．６．アルキリデンビスフェノール、例えば２，２’−メチレンビス（６−ｔｅｒｔ−ブチル−４−メチルフェノール）、２，２’−メチレンビス（６−ｔｅｒｔ−ブチル−４−エチルフェノール）、２，２’−メチレンビス［４−メチル−６−（α−メチルシクロヘキシル）−フェノール］、２，２’−メチレンビス（４−メチル−６−シクロヘキシルフェノール）、２，２’−メチレンビス（６−ノニル−４−メチルフェノール）、２，２’−メチレンビス（４，６−ジ−ｔｅｒｔ−ブチルフェノール）、２，２’−エチリデンビス（４，６−ジ−ｔｅｒｔ−ブチル−フェノール）、２，２’−エチリデンビス（６−ｔｅｒｔ−ブチル−４−イソブチルフェノール）、２，２’−メチレンビス［６−（α−メチルベンジル）−４−ノニルフェノール］、２，２’−メチレンビス［６−（α，α−ジメチルベンジル）−４−ノニルフェノール］、４，４’−メチレンビス（２，６−ジ−ｔｅｒｔ−ブチルフェノール）、４，４’−メチレンビス（６−ｔｅｒｔ−ブチル−２−メチルフェノール）、１，１−ビス（５−ｔｅｒｔ−ブチル−４−ヒドロキシ−２−メチルフェニル）ブタン、２，６−ビス（３−ｔｅｒｔ−ブチル−５−メチル−２−ヒドロキシベンジル）−４−メチルフェノール、１，１，３−トリス（５−ｔｅｒｔ−ブチル−４−ヒドロキシ−２−メチルフェニル）ブタン、１、１−ビス（５−ｔｅｒｔ−ブチル−４−ヒドロキシ−２−メチル−フェニル）−３−ｎ−ドデシルメルカプトブタン、エチレングリコールビス［３，３−ビス（３’−ｔｅｒｔ−ブチル−４’−ヒドロキシフェニル）ブチレート］、ビス（３−ｔｅｒｔ−ブチル−４−ヒドロキシ−５−メチル−フェニル）ジシクロペンタ−ジエン、ビス［２−（３’−ｔｅｒｔ−ブチル−２’−ヒドロキシ−５’−メチルベンジル）−６−ｔｅｒｔ−ブチル−４−メチルフェニル］テレフタレート、１，１−ビス−（３，５−ジメチル−２−ヒドロキシフェニル）ブタン、２，２−ビス（３，５−ジ−ｔｅｒｔ−ブチル−４−ヒドロキシフェニル）プロパン、２，２−ビス（５−ｔｅｒｔ−ブチル−４−ヒドロキシ２−メチルフェニル）−４−ｎ−ドデシルメルカプトブタン、１，１，５，５−テトラ−（５−ｔｅｒｔ−ブチル−４−ヒドロキシ−２−メチルフェニル）ペンタン。
【０１３５】
１．７．Ｏ−、Ｎ−およびＳ−ベンジル化合物、例えば３，５，３’，５’−テトラ−ｔｅｒｔ−ブチル−４，４’−ジヒドロキシジベンジルエーテル、オクタデシル−４−ヒドロキシ−３，５−ジメチルベンジルメルカプトアセテート、トリデシル−４−ヒドロキシ−３，５−ジ−ｔｅｒｔ−ブチルベンジルメルカプトアセテート、トリス（３，５−ジ−ｔｅｒｔ−ブチル−４−ヒドロキシベンジル）アミン、ビス（４−ｔｅｒｔ−ブチル−３−ヒドロキシ−２，６−ジメチルベンジル）ジチオテレフタレート、ビス（３，５−ジ−ｔｅｒｔ−ブチル−４−ヒドロキシ−ベンジル）スルフィド、イソオクチル−３，５−ジ−ｔｅｒｔ−ブチル−４−ヒドロキシベンジルメルカプトアセテート。
【０１３６】
１．８．ヒドロキシベンジル化マロネート、例えばジオクタデシル−２，２−ビス（３，５−ジ−ｔｅｒｔ−ブチル−２−ヒドロキシベンジル）マロネート、ジオクタデシル−２−（３−ｔｅｒｔ−ブチル−４−ヒドロキシ−５−メチルベンジル）マロネート、ジドデシルメルカプトエチル−２，２−ビス（３，５−ジ−ｔｅｒｔ−ブチル−４−ヒドロキシベンジル）マロネート、ビス［４−（１，１，３，３−テトラメチルブチル）フェニル］−２，２−ビス（３，５−ジ−ｔｅｒｔ−ブチル−４−ヒドロキシベンジル）マロネート。
【０１３７】
１．９．芳香族ヒドロキシベンジル化合物、例えば１，３，５−トリス（３，５−ジ−ｔｅｒｔ−ブチル−４−ヒドロキシ−ベンジル）−２，４，６−トリメチルベンゼン、１，４−ビス（３，５−ジ−ｔｅｒｔ−ブチル−４−ヒドロキシベンジル）−２，３，５，６−テトラメチルベンゼン、２，４，６−トリス（３，５−ジ−ｔｅｒｔ−ブチル−４−ヒドロキシベンジル）フェノール。
【０１３８】
１．１０．トリアジン化合物、例えば２，４−ビス（オクチルメルカプト）−６−（３，５−ジ−ｔｅｒｔ−ブチル−４−ヒドロキシ−アニリノ）−１，３，５−トリアジン、２−オクチルメルカプト−４，６−ビス（３，５−ジ−ｔｅｒｔ−ブチル−４−ヒドロキシアニリノ）−１，３，５−トリアジン、２−オクチルメルカプト−４，６−ビス（３，５−ジ−ｔｅｒｔ−ブチル−４−ヒドロキシフェノキシ）−１，３，５−トリアジン、２，４，６−トリス−（３，５−ジ−ｔｅｒｔ−ブチル−４−ヒドロキシフェノキシ）−１，２，３−トリアジン、１，３，５−トリス（３，５−ジ−ｔｅｒｔ−ブチル−４−ヒドロキシベンジル）イソシアヌレート、１，３，５−トリス（４−ｔｅｒｔ−ブチル−３−ヒドロキシ−２，６−ジメチルベンジル）イソシアヌレート、２，４，６−トリス−（３、５−ジ−ｔｅｒｔ−ブチル−４−ヒドロキシフェニルエチル）−１，３，５−トリアジン、１，３，５−トリス（３，５−ジ−ｔｅｒｔ−ブチル−４−ヒドロキシ−フェニルプロピオニル）−ヘキサヒドロ−１，３，５−トリアジン、１，３，５−トリス（３，５−ジシクロヘキシル−４−ヒドロキシベンジル）イソシアヌレート。
【０１３９】
１．１１．ベンジルホスホネート、例えばジメチル−２，５−ジ−ｔｅｒｔ−ブチル−４−ヒドロキシベンジルホスホネート、ジエチル−３，５−ジ−ｔｅｒｔ−ブチル−４−ヒドロキシベンジルホスホネート、ジオクタデシル３，５−ジ−ｔｅｒｔ−ブチル−４−ヒドロキシベンジルホスホネート、ジオクタデシル−５−ｔｅｒｔ−ブチル−４−ヒドロキシ−３−メチルベンジルホスホネート、３，５−ジ−ｔｅｒｔ−ブチル−４−ヒドロキシベンジルホスホン酸のモノエチルエステルのカルシウム塩。
【０１４０】
１．１２．アシルアミノフェノール、例えば４−ヒドロキシラウラニリド、４−ヒドロキシステアルアニリド、オクチルＮ−（３，５−ジ−ｔｅｒｔ−ブチル−４−ヒドロキシフェニル）カルバメート。
【０１４１】
１．１３．β−（３，５−ジ−ｔｅｒｔ−ブチル−４−ヒドロキシフェニル）プロピオン酸の、一価または多価アルコール、例えばメタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリスリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロール−プロパン、４−ヒドロキシメチル−１−ホスファ−２，６，７−トリオキサビシクロ［２．２．２］オクタンとのエステル。
【０１４２】
１．１４．β−（５−ｔｅｒｔ−ブチル−４−ヒドロキシ−３−メチルフェニル）プロピオン酸の、一価または多価アルコール、例えばメタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリスリトール、トリス（ヒドロキシエチル）イソシアヌレート、Ｎ，Ｎ’−ビス−（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン；３，９−ビス［２−｛３−（３−ｔｅｒｔ−ブチル−４−ヒドロキシ−５−メチルフェニル）ピロピオニルオキシ｝−１，１−ジメチルエチル］−２，４，８，１０−テトラオキサスピロ［５．５］−ウンデカンとのエステル。
【０１４３】
１．１５．β−（３，５−ジシクロヘキシル−４−ヒドロキシフェニル）プロピオン酸の、一価または多価アルコール、例えばメタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリスリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【０１４４】
１．１６．３，５−ジ−ｔｅｒｔ−ブチル−４−ヒドロキシフェニル酢酸の、一価または多価アルコール、例えばメタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリスリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【０１４５】
１．１７．β−（３，５−ジ−ｔｅｒｔ−ブチル−４−ヒドロキシフェニル）プロピオン酸のアミド、例えばＮ，Ｎ’−ビス（３，５−ジ−ｔｅｒｔ−ブチル−４−ヒドロキシフェニルプロピオニル）ヘキサメチレンジアミド、Ｎ，Ｎ’−ビス（３，５−ジ−ｔｅｒｔ−ブチル−４−ヒドロキシ−フェニルプロピオニル）トリメチレンジアミド、Ｎ，Ｎ’−ビス（３，５−ジ−ｔｅｒｔ−ブチル−４−ヒドロキシフェニルプロピオニル）ヒドラジド、Ｎ，Ｎ’−ビス［２−（３−［３，５−ジ−ｔｅｒｔ−ブチル−４−ヒドロキシフェニル］ピロピオニルオキシ）エチル］オキサミド（Ｎａｕｇａｒｄ（登録商標）ＸＬ−１、Ｕｎｉｒｏｙａｌにより供給）。
【０１４６】
１．１８．アスコルビン酸（ビタミンＣ）。
【０１４７】
１．１９．アミン系酸化防止剤、例えばＮ，Ｎ’−ジ−イソプロピル−ｐ−フェニレンジアミン、Ｎ，Ｎ’−ジ−ｓｅｃ−ブチル−ｐ−フェニレンジアミン、Ｎ，Ｎ’−ビス（１，４−ジメチルペンチル）−ｐ−フェニレンジアミン、Ｎ，Ｎ’−ビス（１−エチル−３−メチルペンチル）−ｐ−フェニレンジアミン、Ｎ，Ｎ’−ビス（１−メチルヘプチル）−ｐ−フェニレンジアミン、Ｎ，Ｎ’−ジシクロヘキシル−ｐ−フェニレンジアミン、Ｎ，Ｎ’−ジフェニル−ｐ−フェニレンジアミン、Ｎ，Ｎ’−ビス（２−ナフチル）−ｐ−フェニレンジアミン、Ｎ−イソプロピル−Ｎ’−フェニル−ｐ−フェニレンジアミン、Ｎ−（１，３−ジメチルブチル）−Ｎ’−フェニル−ｐ−フェニレンジアミン、Ｎ−（１−メチルヘプチル）−Ｎ’−フェニル−ｐ−フェニレンジアミン、Ｎ−シクロヘキシル−Ｎ’−フェニル−ｐ−フェニレンジアミン、４−（ｐ−トルエンスルファモイル）ジフェニルアミン、Ｎ，Ｎ’−ジメチル−Ｎ，Ｎ’−ジ−ｓｅｃ−ブチル−ｐ−フェニレンジアミン、ジフェニルアミン、Ｎ−アリルジフェニルアミン、４−イソプロポキシジフェニルアミン、Ｎ−フェニル−１−ナフチルアミン、Ｎ−（４−ｔｅｒｔ−オクチルフェニル）−１−ナフチルアミン、Ｎ−フェニル−２−ナフチルアミン、オクチル化ジフェニルアミン、例えばｐ，ｐ’−ジ−ｔｅｒｔ−オクチルジフェニルアミン、４−ｎ−ブチル−アミノフェノール、４−ブチリルアミノフェノール、４−ノナノイルアミノフェノール、４−ドデカノイルアミノフェノール、４−オクタデカノイルアミノフェノール、ビス（４−メトキシフェニル）アミン、２，６−ジ−ｔｅｒｔ−ブチル−４−ジメチルアミノ−メチルフェノール、２，４’−ジアミノジフェニルメタン、４，４’−ジアミノジフェニルメタン、Ｎ，Ｎ，Ｎ’，Ｎ’−テトラ−メチル−４，４’−ジアミノジフェニルメタン、１，２−ビス［（２−メチルフェニル）アミノ］エタン、１，２−ビス（フェニル−アミノ）プロパン、（ｏ−トリル）ビグアニド、ビス［４−（１’，３’−ジメチルブチル）フェニル］アミン、ｔｅｒｔ−オクチル化Ｎ−フェニル−１−ナフチルアミン、モノ−およびジアルキル化ｔｅｒｔ−ブチル／ｔｅｒｔ−オクチルジフェニルアミンの混合物、モノ−およびジアルキル化ノニルジフェニルアミンの混合物、モノ−およびジアルキル化ドデシルジフェニルアミンの混合物、モノ−およびジアルキル化イソプロピル／イソヘキシル−ジフェニルアミンの混合物、モノ−およびジアルキル化ｔｅｒｔ−ブチルジフェニルアミンの混合物、２，３−ジヒドロ−３，３−ジメチル−４Ｈ−１，４−ベンゾチアジン、フェノチアジン、モノ−およびジアルキル化ｔｅｒｔ−ブチル／ｔｅｒｔ−オクチルフェノチアジンの混合物、モノ−およびジアルキル化ｔｅｒｔ−オクチル−フェノチアジンの混合物、Ｎ−アリルフェノチアジン、Ｎ，Ｎ，Ｎ’，Ｎ’−テトラフェニル−１，４−ジアミノブト−２−エン。
【０１４８】
２．ニッケル化合物、例えば２，２’−チオ−ビス［４−（１，１，３，３−テトラメチル−ブチル）フェノール］のニッケル錯体、例えばｎ−ブチルアミン、トリエタノールアミンもしくはＮ−シクロヘキシルジエタノールアミンなどのリガンドを追加するか、または追加しない１：１もしくは１：２錯体、ジブチルジチオカルバミン酸ニッケル塩、４−ヒドロキシ−３，５−ジ−ｔｅｒｔ−ブチルベンジルホスホン酸のモノアルキルエステル、例えばメチルまたはエチルエステルのニッケル塩、ケトオキシム、例えば２−ヒドロキシ−４−メチルフェニルウンデシルケトオキシムのニッケル錯体、リガンドを追加するか、または追加しない１−フェニル−４−ラウロイル−５−ヒドロキシピラゾールのニッケル錯体。
【０１４９】
３．金属不活性化剤、例えばＮ，Ｎ’−ジフェニルオキサミド、Ｎ−サリチラール−Ｎ’−サリチロイルヒドラジン、Ｎ，Ｎ’−ビス（サリチロイル）ヒドラジン、Ｎ，Ｎ’−ビス（３，５−ジ−ｔｅｒｔ−ブチル−４−ヒドロキシフェニルプロピオニル）ヒドラジン、３−サリチロイルアミノ−１，２，４−トリアゾール、ビス（ベンジリデン）オキサリルジヒドラジド、オキサニリド、イソフタロイルジヒドラジド、セバコイルビスフェニルヒドラジド、Ｎ，Ｎ’−ジアセチルジアジポイルジヒドラジド、Ｎ，Ｎ’−ビス（サリチロイル）オキサリルジヒドラジド、Ｎ，Ｎ’−ビス（サリチロイル）チオプロピオニルジヒドラジド。
【０１５０】
４．ホスファイトおよびホスホナイト、例えばトリフェニルホスファイト、ジフェニルアルキルホスファイト、フェニルジアルキルホスファイト、トリス（ノニルフェニル）ホスファイト、トリラウリルホスファイト、トリオクタデシルホスファイト、ジステアリルペンタエリスリトールジホスファイト、トリス（２，４−ジ−ｔｅｒｔ−ブチルフェニル）ホスファイト、ジイソデシルペンタエリスリトールジホスファイト、ビス（２，４−ジ−ｔｅｒｔ−ブチルフェニル）ペンタエリスリトールジホスファイト、ビス（２，４−ジ−クミルフェニル）ペンタエリスリトールジホスファイト、ビス（２，６−ジ−ｔｅｒｔ−ブチル−４−メチルフェニル）ペンタエリスリトールジホスファイト、ジイソデシルオキシペンタエリスリトールジホスファイト、ビス（２，４−ジ−ｔｅｒｔ−ブチル−６−メチルフェニル）−ペンタエリスリトールジホスファイト、ビス（２，４，６−トリス（ｔｅｒｔ−ブチルフェニル）ペンタエリスリトールジホスファイト、トリステアリルソルビトールトリホスファイト、テトラキス（２，４−ジ−ｔｅｒｔ−ブチルフェニル）４，４’−ビフェニレンジホスホナイト、６−イソオクチルオキシ−２，４，８，１０−テトラ−ｔｅｒｔ−ブチル−１２Ｈ−ジベンズ［ｄ，ｇ］−１，３，２−ジオキサホスホシン、ビス（２，４−ジ−ｔｅｒｔ−ブチル−６−メチルフェニル）メチルホスファイト、ビス（２，４−ジ−ｔｅｒｔ−ブチル−６−メチルフェニル）エチルホスファイト、６−フルオロ−２，４，８，１０−テトラ−ｔｅｒｔ−ブチル−１２−メチル−ジベンズ［ｄ，ｇ］−１，３，２−ジオキサホスホシン、２，２’，２"−ニトリロ−［トリエチルトリス（３，３’，５，５’−テトラ−ｔｅｒｔ−ブチル−１，１’−ビフェニル−２，２’−ジイル）ホスファイト］、２−エチルヘキシル（３，３’，５，５’−テトラ−ｔｅｒｔ−ブチル−１，１’−ビフェニル−２，２’−ジイル）ホスファイト、５−ブチル−５−エチル−２−（２，４，６−トリ−ｔｅｒｔ−ブチルフェノキシ）−１，３，２−ジオキサホスフィラン。
【０１５１】
次のホスファイトが特に好適である。
トリス（２，４−ジ−ｔｅｒｔ−ブチルフェニル）ホスファイト（ｌｒｇａｆｏｓ（登録商標）１６８、Ｃｉｂａ  Ｓｐｅｃｉａｌｔｙ  Ｃｈｅｍｉｃａｌｓ  Ｉｎｃ．）、トリス（ノニルフェニル）ホスファイト、
【化１９】
0005506662.tif 000021
【０１５２】
５．ヒドロキシルアミン、例えばＮ，Ｎ−ジベンジルヒドロキシルアミン、Ｎ，Ｎ−ジエチルヒドロキシルアミン、Ｎ、Ｎ−ジオクチルヒドロキシルアミン、Ｎ，Ｎ−ジラウリルヒドロキシルアミン、Ｎ，Ｎ−ジテトラデシルヒドロキシルアミン、Ｎ、Ｎ−ジヘキサデシルヒドロキシルアミン、Ｎ，Ｎ−ジオクタデシルヒドロキシルアミン、Ｎ−ヘキサデシル−Ｎ−オクタデシルヒドロキシルアミン、Ｎ−ヘプタデシル−Ｎ−オクタデシルヒドロキシルアミン、水和獣脂アミンから誘導されるＮ，Ｎ−ジアルキルヒドロキシルアミン。
【０１５３】
６．ニトロン、例えば、Ｎ−ベンジル−α−フェニルニトロン、Ｎ−エチル−α−メチルニトロン、Ｎ−オクチル−α−ヘプチルニトロン、Ｎ−ラウリル−α−ウンデシルニトロン、Ｎ−テトラデシル−α−トリデシルニトロン、Ｎ−ヘキサデシル−α−ペンタデシルニトロン、Ｎ−オクタデシル−α−ヘプタデシルニトロン、Ｎ−ヘキサデシル−α−ヘプタデシルニトロン、Ｎ−オクタデシル−α−ペンタデシルニトロン、Ｎ−ヘプタデシル−α−ヘプタ−デシルニトロン、Ｎ−オクタデシル−α−ヘキサデシルニトロン、水和獣脂アミンから誘導されるＮ，Ｎ−ジアルキルヒドロキシル−アミンから誘導されるニトロン。
【０１５４】
７．チオ相乗剤、例えばジラウリルチオジプロピオネート、ジミストリルチオジプロピオネート、ジステアリルチオジプロピオネートまたはジステアリルジスルフィド。
【０１５５】
８．過酸化物スカベンジャー、例えばβ−チオジプロピオン酸のエステル、例えばラウリル、ステアリル、ミリスチルもしくはトリデシルエステル、メルカプトベンズイミダゾ−ルまたは２−メルカプト−ベンズイミダゾ−ルの亜鉛塩、ジブチルジチオカルバミン酸亜鉛、ジオクタデシルジスルフィド、ペンタエリスリトールテトラキス（β−ドデシルメルカプト）プロピオネート。
【０１５６】
９．ポリアミド安定剤、例えばヨウ化物および／またはリン化合物と組み合わせた銅塩および二価マンガンの塩。
【０１５７】
１０．塩基性補助安定剤、例えばメラミン、ポリビニルピロリドン、ジシアンジアミド、シアヌル酸トリアリル、尿素誘導体、ヒドラジン誘導体、アミン、ポリアミド、ポリウレタン、高級脂肪酸のアルカリ金属塩およびアルカリ土類金属塩、例えばステアリン酸カルシウム、ステアリン酸亜鉛、ベヘン酸マグネシウム、ステアリン酸マグネシウム、リシノール酸ナトリウムおよびパルミチン酸カリウム、ピロカテコール酸アンチモンまたはピロカテコール酸亜鉛。
【０１５８】
１１．成核剤、例えば滑石などの無機物質、二酸化チタンまたは酸化マグネシウムなどの金属酸化物、好ましくはアルカリ土類金属のリン酸塩、炭酸塩または硫酸塩；有機化合物、例えばモノ−またはポリカルボン酸およびそれらの塩、例えば４−ｔｅｒｔ−ブチル安息香酸、アジピン酸、ジフェニル酢酸、コハク酸ナトリウムまたは安息香酸ナトリウム；ポリマー化合物、例えばイオン性コポリマー（イオノマー）。特に好適であるのは、１，３：２，４−ビス（３’，４’−ジメチルベンジリデン）ソルビトール、１，３：２，４−ジ（パラメチル−ジベンジリデン）ソルビトール、および１，３：２，４−ジ（ベンジリデン）ソルビトールである。
【０１５９】
１２．充填剤および補強剤、例えば炭酸カルシウム、ケイ酸塩、ガラス繊維、ガラスビーズ、アスベスト、タルク、カオリン、マイカ、硫酸バリウム、金属酸化物および水酸化物、カーボンブラック、グラファイト、木粉および他の天然物の粉または繊維、合成繊維。
【０１６０】
１３．他の添加剤、例えば可塑剤、潤滑剤、乳化剤、レオロジー添加剤、触媒、流れ調整剤、蛍光増白剤、防炎剤、帯電防止剤および発泡剤。
【０１６１】
１４．ベンゾフラノンおよびインドリノン、例えばＵ．Ｓ．４，３２５，８６３；Ｕ．Ｓ．４，３３８，２４４；Ｕ．Ｓ．５，１７５，３１２；Ｕ．Ｓ．５，２１６，０５２；Ｕ．Ｓ．５，２５２，６４３；ＤＥ−Ａ−４３１６６１１；ＤＥ−Ａ−４３１６６２２；ＤＥ−Ａ−４３１６８７６；ＥＰ−Ａ−０５８９８３９、ＥＰ−Ａ−０５９１１０２；ＥＰ−Ａ−１２９１３８４に開示されているもの、または３−［４−（２−アセトキシエトキシ）フェニル］−５，７−ジ−ｔｅｒｔ−ブチルベンゾフラン−２−オン、５，７−ジ−ｔｅｒｔ−ブチル−３−［４−（２−ステアロイルオキシ−エトキシ）フェニル］ベンゾフラン−２−オン、３，３’−ビス［５，７−ジ−ｔｅｒｔ−ブチル−３−（４−［２−ヒドロキシエトキシ］フェニル）ベンゾフラン−２−オン］、５，７−ジ−ｔｅｒｔ−ブチル−３−（４−エトキシフェニル）ベンゾフラン−２−オン、３−（４−アセトキシ−３，５−ジ−メチルフェニル）−５，７−ジ−ｔｅｒｔ−ブチルベンゾフラン−２−オン、３−（３，５−ジメチル−４−ピバロイルオキシフェニル）−５，７−ジ−ｔｅｒｔ−ブチルベンゾフラン−２−オン、３−（３，４−ジメチルフェニル）−５，７−ジ−ｔｅｒｔ−ブチルベンゾフラン−２−オン、３−（２，３−ジメチルフェニル）−５，７−ジ−ｔｅｒｔ−ブチルベンゾフラン−２−オン、３−（２−アセチル−５−イソオクチルフェニル）−５−イソオクチル−ベンゾフラン−２−オン。
【０１６２】
さらなる添加剤を、通常、固体結合剤の０．１〜５質量％の濃度で使用する。
【０１６３】
典型的には、添加剤（例えば顔料、染料、２−ヒドロキシフェニルトリアジン、立体障害アミン安定剤、さらなる添加剤）を結合剤および溶媒の分散液中に分散させ、次いでコーティング組成物に添加するか、または添加剤をコーティング組成物中に直接分散させる。
【０１６４】
本発明はまた、
（ｅ）少なくとも１つの結合剤を含む少なくとも１つの未着色クリアコーティング組成物を木材基材に適用し；
（ｆ）少なくとも１つの結合剤ならびに染料および顔料およびこれらの組み合わせからなる群から選択される少なくとも１つの着色剤を含む少なくとも１つの着色クリアコーティング組成物を、未着色クリアコーティング層（ｅ）に適用し；
場合により
（ｇ）少なくとも１つの結合剤を含む少なくとも１つの未着色クリアコーティング組成物を着色クリアコーティング層（ｆ）に適用し；
そして場合により
（ｈ）少なくとも１つの結合剤ならびに染料および顔料およびこれらの組み合わせからなる群から選択される少なくとも１つの着色剤を含む少なくとも１つの着色クリアコーティング組成物を未着色クリアコーティング層（ｇ）に適用することを含む、木材用着色クリアコーティングの製造方法に関する。
【０１６５】
（ｅ）についての選好は、コーティング層（ａ）について前述のとおりである。（ｆ）についての選好は、コーティング層（ｂ）について前述のとおりである。（ｇ）についての選好は、コーティング層（ｃ）について前述のとおりである。（ｈ）についての選好は、コーティング層（ｄ）について前述のとおりである。
【０１６６】
この方法において、木材表面は未処理であってもよいし、前述の染色剤または含浸剤で処理することもできる。
【０１６７】
この方法の選好は、木材用着色クリアコーティングについて前述のとおりである。
【０１６８】
すべての％は特記載しない限り質量％である。すべての比は特記しない限り質量比である。
【０１６９】
【化２０】
0005506662.tif 000022
【０１７０】
適用例
使用した促進耐光性試験ＤＩＮ／ＩＳＯ／ＥＮ１１３４１（ＣＡＭ０）
この耐光法を、着色された建築用、工業用および他の屋内用塗料を試験するために使用する。
【０１７１】
試験ＤＩＮ／ＩＳＯ／ＥＮ  １１３４１／Ｃ（ＣＡＭ  ０）の条件：
機械の種類：
Ａｔｌａｓ  Ｗｅａｔｈｅｒ−Ｏｍｅｔｅｒ  Ｃｉ−６５  Ａ（２段ラック）
光源：
６．５ｋＷの水冷式キセノンバーナー
フィルターの組み合わせ：
外側フィルター"Ｓｏｄａｌｉｍｅ"（窓ガラス）
内側フィルターＢｏｒｏ  Ｓ
手順：Ｃ
サイクル条件：
永久光
０．３５  Ｗ／ｍ2＠３４０ｎｍ：照射照度制御
５０（±２）℃：黒色パネル温度
５０（±５）％：相対湿度
【０１７２】
木材パネル製造：
すべてのコーティング層を、刷毛塗りまたは噴射の適用のいずれかにより適用する。少なくとも２つのコーティング層が必要である。さらに平滑な表面については、３つの層を適用できる。含浸剤または染色剤をさらに木材表面に直接適用できる。
【０１７３】
コーティング組成物
【表２】
0005506662.tif 000023
第１表：２Ｋ  ＰＵクリアコーティング配合物のポリオール成分（質量％）
【０１７４】
【表３】
0005506662.tif 000024
第２表：２Ｋ  ＰＵクリアコーティング配合物のイソシアネート成分（質量％）
【０１７５】
原材料：
１）アクリル系ポリオール樹脂（固体樹脂に対して約４．５％ヒドロキシル含量）；製造元：Ｓｏｌｕｔｉａ（旧Ｖｉａｎｏｖａ  Ｒｅｓｉｎｓ）；溶媒：ソルベントナフサ：キシレン：ｎ−酢酸ブチル＝１：２：１
２）レベリング剤；製造元：Ｃｉｂａ；溶媒中５０〜５３％；溶媒：イソブタノール
３）湿潤剤；製造元：Ｃｉｂａ；溶媒中５０〜５３％；溶媒：メトキシプロパノール
４）触媒；製造元：ＡｉｒＰｒｏｄｕｃｔｓ；溶媒：ジプロピレングリコール
５）脂肪族イソシアネート；製造元：Ｂａｙｅｒ  ＡＧ；溶媒：ｎ−ブチルアセテート：ソルベントナフサ＝１：１
【０１７６】
ポリオールおよびイソシアネート成分を２／１の質量比で混合する。固形分は５０質量％である。
【０１７７】
顔料組成物
着色クリアコーティングの顔料製造物を、粉砕装置を用いて製造して、最適分散顔料を得る：
【表４】
0005506662.tif 000025
第３表：顔料製造物
【０１７８】
色測定結果を用いてパネルを評価する（Ｍｉｎｏｌｔａ  ＣＭ３６００ｄ分光光度計、（反射鏡を含む）、ＣＧＲＥＣソフトウェアを用いてパラメータ計算（ＤＩＮ６１７４に準拠））。
【０１７９】
実施例１
着色クリアコーティング配合物（本発明）を木材パネル上の透明コーティング配合物の１層上に適用し、空気中で３０分間、そしてストーブ中８０℃で、３０分間乾燥させる。比較のために、未着色クリアコーティング配合物の１層を木材パネル上の着色クリアコーティング配合物の１層上に適用し、空気中で３０分間、そしてストーブ中８０℃で３０分間乾燥させる。顔料濃度は混合配合物の固形分に対して０．４質量％である。
【０１８０】
【表５】
0005506662.tif 000026
＊比較
第４表：カバノキ木材上の着色および未着色クリアコーティングの彩度
【０１８１】
着色クリアコーティングパネル（本発明）は、未着色クリアコーティングパネル（比較例）と比較して、著しく増加した彩度および木目の三次元構造の向上されたアクセント付与を示す。
【０１８２】
実施例２
ＵＶ吸収剤をさらに使用する以外は実施例１においてと同様にして、顔料製造物Ｐ−１（混合された配合物の固形分に対して０．４質量％の顔料）を用いて着色クリアコーティングパネルを製造する。未着色クリアコーティングを、着色クリアコーティングを適用する前のモミ木材上の２層において適用した。１回のセットアップで、木材を立体障害アミンＨＡＬＳ−１（水中１質量％）で含浸させる。
【０１８３】
【表６】
0005506662.tif 000027
第５表：着色クリアコーティングの彩度および耐光性の比較
【０１８４】
彩度が増加した着色クリアコーティング木材パネル（本発明）を安定化させて、耐光性を最適化、すなわち色ずれを少なくすることができる。
【０１８５】
実施例３
着色クリアコーティング配合物（本発明）を、セイヨウトネリコ木材上のクリアコーティング配合物の２層上に適用し、一晩空気中で、そしてストーブ中４０℃で、３０分間乾燥させる。比較のために、未着色クリアコーティング配合物の２層を、セイヨウトネリコ木材上の着色クリアコーティング配合物の１層上に適用し、一晩空気中で、そしてストーブ中４０℃で、３０分間乾燥させる。着色するために、染料−１を使用し、染料濃度は、混合配合物の固形分に対して０．４質量％である。
【０１８６】
【表７】
0005506662.tif 000028
＊比較
第６表：セイヨウトネリコ木材上の着色および未着色クリアコーティングの彩度および明度
【０１８７】
着色クリアコーティングパネル（本発明）は、未着色クリアコーティングパネル（比較例）と比較して、著しく増加した彩度、増加した明度および木目の向上した三次元構造のアクセント付与を示す。
【０１８８】
実施例４
着色クリアコーティング配合物（本発明）をセイヨウトネリコのクリアコーティング配合物の２層上に適用し、一晩空気中で、そしてストーブ中４０℃で、３０分間乾燥させる。比較のために、２層の未着色クリアコーティング配合物をカバノキ木材上の着色クリアコーティング配合物の１層上に適用し、一晩空気中で、そしてストーブ中４０℃で、３０分間乾燥させる。着色のために、真珠箔顔料ブロンズ（酸化鉄でコーティングされたマイカ型）を使用し、顔料濃度は、混合配合物の固形分に対して２．０質量％である。
【０１８９】
【表８】
0005506662.tif 000029
＊比較
第７表：カバノキ木材上の着色および未着色クリアコーティングの彩度および明度
【０１９０】
着色クリアコーティングパネル（本発明）は、未着色クリアコーティングパネル（比較例）と比較して、著しく増加した彩度、増加した明度および木目の向上した三次元構造のアクセント付与を示す。